(57)【要約】  ポジ型画像形成性要素は、輻射線吸収化合物、親水性表面を有する基板上に内層及び外層を含む。内層は、一方が少なくとも３０の酸価を有する２種類のポリマーバインダーの組合せを含み、ポリマーバインダーの組合せは、改良された現像後ベーキング性（低温でより速くベークされるか又は硬化される）及び望ましいデジタル・スピード及び耐印刷機化学薬品を提供する。【特許請求の範囲】
【請求項１】
輻射線吸収化合物と親水性表面を有する基板とを含むポジ型画像形成性要素であって、前記基板上に順番に：
第１高分子バインダー及び第２高分子バインダーを含む内層組成物、並びに
インク受容性外層
を有し、
但し、熱画像形成が行われると、前記要素の露光された領域が、アルカリ現像剤によって除去可能であることを条件とし、
前記第１高分子バインダーが、少なくとも３０の酸価を有し、そして酸性基を含む反復単位を含み、そして
前記第２高分子バインダーが、Ｎ−アルコキシメチル（アルキル）アクリルアミド、アルコキシメチル（アルキル）アクリレート、又はヒドロキシメチル（アルキル）アクリルアミドから誘導された反復単位を含む、
ポジ型画像形成性要素。
【請求項２】
前記内層組成物が、２〜５分間、１６０〜２２０℃で加熱すると、又は８００〜８５０ｎｍのところでの全体的な赤外線露光によって硬化されることができる請求項１に記載の要素。
【請求項３】
前記第１高分子バインダーが、少なくとも５０の酸価を有する請求項１に記載の要素。
【請求項４】
前記第１高分子バインダーが、（メタ）アクリル酸、カルボキシフェニル（メタ）アクリルアミド、アルキレングリコール（メタ）アクリレートホスフェート、又はこれらの組み合わせから誘導された反復単位を含む請求項１に記載の要素。
【請求項５】
前記第１高分子バインダーがさらに、（メタ）アクリロニトリルから誘導された反復単位を含む請求項４に記載の要素。
【請求項６】
前記第２高分子バインダーがさらに、メトキシメチル（メタ）アクリルアミド、ヒドロキシメチル（メタ）アクリルアミド、メトキシメチル（メタ）アクリレート、又はこれらの任意の組み合わせから誘導された反復単位を含む請求項１に記載の要素。
【請求項７】
前記第１高分子バインダーが、４−カルボキシフェニル（メタ）アクリルアミド、エチレングリコール（メタ）アクリレートホスフェート、（メタ）アクリル酸、又はこれらの組み合わせから誘導された反復単位を含み、そして前記第２高分子バインダーが、Ｎ−アルコキシメチル（メタ）アクリルアミドから誘導された反復単位を含む請求項１に記載の要素。
【請求項８】
前記内層内の前記第２高分子バインダーに対する前記第１高分子バインダーの重量比が０．２：１〜２０：１である請求項１に記載の画像形成性要素。
【請求項９】
前記第１高分子バインダーが、下記構造（Ｉ）によって表される請求項１に記載の画像形成性要素：
【化１】
2010507129.tif 000008
（上記式中、Ａは、（メタ）アクリル酸、カルボキシアリール（アルキル）アクリルアミド、（アルキル）アクリレートホスフェート、又はこれらの組み合わせから誘導された反復単位を表し、Ｂは、該Ａ反復単位を得るために使用されるもの以外の１種又は２種以上の異なるエチレン系不飽和型重合性モノマーから誘導された反復単位を表し、そして（メタ）アクリロニトリルから誘導された反復単位を任意選択的に含み、ｘは１〜７０モル％であり、そしてｙは３０〜９９モル％である）。
【請求項１０】
総反復単位を基準として、ｘは５〜５０モル％であり、そしてｙは５０〜９５モル％である請求項９に記載の画像形成性要素。
【請求項１１】
Ｂが、１種又は２種以上の（メタ）アクリロニトリル、（メタ）アクリル酸エステル、（メタ）アクリルアミド、ビニルカルバゾール、スチレン及びこれらのスチレン誘導体、Ｎ−置換型マレイミド、無水マレイン酸、ビニルアセテート、ビニルケトン、ビニルピリジン、Ｎ−ビニルピロリドン、１−ビニルイミダゾール、ビニルポリアクリルシラン、又はこれらの組み合わせから誘導される請求項９に記載の画像形成性要素。
【請求項１２】
前記第２高分子バインダーが、下記構造（ＩＩ）によって表される請求項１に記載の画像形成性要素：
【化２】
2010507129.tif 000009
（上記式中、Ｃは、Ｎ−アルコキシメチル（アルキル）アクリルアミド、アルコキシメチル（アルキル）アクリレート、ヒドロキシメチル（アルキル）アクリルアミド、又はこれらの任意の組み合わせから誘導された反復単位を表し、Ｄは、該Ｃ反復単位を得るために使用されるもの以外の１種又は２種以上の異なるエチレン系不飽和型重合性モノマーから誘導された反復単位を表し、総反復単位を基準として、ｗは５〜８０モル％であり、そしてｚは２０〜９５モル％である）。
【請求項１３】
総反復単位を基準として、ｗが１０〜６０モル％であり、そしてｚが４０〜９０モル％であり、そしてＤが、１種又は２種以上の（メタ）アクリル酸エステル、（メタ）アクリロニトリル、（メタ）アクリルアミド、ビニルカルバゾール、スチレン及びこれらのスチレン誘導体、Ｎ−置換型マレイミド、無水マレイン酸、ビニルアセテート、ビニルケトン、ビニルピリジン、Ｎ−ビニルピロリドン、１−ビニルイミダゾール、カルボキシ基を有するビニルモノマー、ビニルポリアクリルシラン、又はこれらの組み合わせから誘導される請求項１２に記載の画像形成性要素。
【請求項１４】
全て前記内層の総乾燥重量を基準として、前記第１及び第２高分子バインダーの総量が５０〜９９％であり、前記第１高分子バインダーが、２０〜９０重量％の量で存在し、そして第２高分子バインダーが、５〜８０重量％の量で存在する請求項１に記載の画像形成性要素。
【請求項１５】
前記輻射線吸収化合物が、前記内層の総乾燥重量を基準として５〜４０重量％の量で存在する赤外線吸収化合物であり、そして前記内層内の前記第２高分子バインダーに対する前記第１高分子バインダーの重量比が１：１〜１０：１である請求項１に記載の画像形成性要素。
【請求項１６】
Ａ）  請求項１に記載のポジ型画像形成性要素を、熱に対し像様露光し、これにより露光された領域と非露光領域とを有する画像形成された要素を形成すること、
Ｂ）  該露光された領域だけを除去するために、前記画像形成された要素をアルカリ現像剤と接触させること、そして
Ｃ）  任意選択的に、前記画像形成され、現像された要素をベーキングすること
を含んで成る画像形成方法。
【請求項１７】
前記像様露光が、波長６００〜１２００ｎｍのところで輻射線を提供する赤外レーザーを使用して行われる請求項１６に記載の方法。
【請求項１８】
前記画像形成され、現像された要素が、１０分間未満、３００℃未満でベーキングされる請求項１６に記載の方法。
【請求項１９】
前記画像形成され、現像された要素が、２〜５分間、１６０〜２２０℃でベーキングされるか、又は８００〜８５０ｎｍのところでの全体的な赤外線露光によってベーキングされる請求項１８に記載の方法。
【請求項２０】
前記第１及び第２高分子バインダーの総量が、総乾燥内層重量を基準として５０〜９９％であり、前記内層内の前記第２高分子バインダーに対する前記第１高分子バインダーの重量比が１：１〜１０：１であり、両方とも前記内層の総乾燥重量を基準として、前記第１高分子バインダーが２０〜８０重量％の量で存在し、そして第２高分子バインダーが１０〜８０重量％の量で存在し、
前記第１高分子バインダーが少なくとも５０の酸価を有し、そして下記構造（Ｉ）：
【化３】
2010507129.tif 000010
（上記式中、Ａは（メタ）アクリル酸、４−カルボキシフェニルメタクリルアミド、エチレングリコールメタクリレートホスフェート、又はこれらの組み合わせから誘導された反復単位を表し、Ｂは該Ａ反復単位を得るために使用されるもの以外の１種又は２種以上の異なるエチレン系不飽和型重合性モノマーから誘導された反復単位、及び任意選択的に（メタ）アクリロニトリルから誘導された反復単位を表し、ｘは５〜５０モル％であり、そしてｙは５０〜９５モル％である）
によって表され、
前記第２高分子バインダーが、下記構造（ＩＩ）：
【化４】
2010507129.tif 000011
（上記式中、ＣはＮ−アルコキシメチルメタクリルアミドから誘導された反復単位を表し、総反復単位を基準として、ｗは１０〜６０モル％であり、そしてｚは４０〜９０モル％であり、そしてＤは独立して、Ｎ−置換型マレイミド、Ｎ−置換型（メタ）アクリルアミド、無置換型（メタ）アクリルアミド、メチル（メタ）アクリレート、ベンジル（メタ）アクリレート、（メタ）アクリロニトリル、（メタ）アクリル酸、スチレンモノマー、又はこれらの組み合わせのうちの１つ又は２つ以上から誘導された反復単位を表す）
によって表され、そして、
前記輻射線吸収化合物が、７〜２０重量％の量で前記内層内に専ら存在し、そして７００〜１２００ｎｍのλmaxを有するＩＲ色素である、
請求項１６に記載の方法。
【請求項２１】
請求項１６に記載の方法から得られる画像形成された要素。
【発明の詳細な説明】
【技術分野】
【０００１】
本発明は、種々の改善された画像形成特性及び現像後ベーキング性を有するポジ型多層画像形成性要素に関する。本発明はまた、平版印刷版を得るためにこれらの要素を使用する方法、及びこれらの方法から得られる画像に関する。
【背景技術】
【０００２】
コンベンショナルな印刷又は「湿式」平版印刷の場合、画像領域として知られるインク受容領域は親水性表面上に生成される。表面が水で湿潤され、そしてインクが着けられると、親水性領域は水を保持してインクを弾き、そしてインク受容領域はインクを受容して水を弾く。インクは画像が再現されるべき材料の表面に転写される。例えば、インクは中間ブランケットに先ず転写され、ブランケットは、画像が再現されるべき材料の表面にインクを転写するために使用される。
【０００３】
平版印刷版を調製するのに有用な画像形成性要素は、典型的には、基板の親水性表面上に塗布された画像形成性層を含む。画像形成性層は、好適なバインダー中に分散することができる１種又は２種以上の輻射線感光性成分を含む。或いは、輻射線感光性成分はバインダー材料であってもよい。画像形成に続いて、画像形成性層の画像形成された領域又は非画像形成領域は、好適な現像剤によって除去され、下側に位置する親水性の基板表面を露出する。画像形成された領域が除去される場合には、要素はポジ型と考えられる。逆に、非画像形成領域が除去される場合には、要素はネガ型と考えられる。それぞれの事例において、残される画像形成性層領域（すなわち画像領域）はインク受容性であり、そして、現像プロセスによって露出された親水性表面領域は、水及び水溶液、典型的にはファウンテン溶液を受容し、そしてインクを弾く。
【０００４】
紫外線及び／又は可視線を用いた画像形成性要素の画像形成が、典型的には、透明領域と不透明領域とを有するマスクを通して行われる。画像形成は、透明マスク領域の下側に位置する領域内で行われるが、しかし不透明マスク領域の下側に位置する領域内では行われない。最終画像内に補正が必要となる場合には、新しいマスクを形成しなければならない。このことは、多くの時間がかかるプロセスである。加えて、マスクの寸法は、温度及び湿度の変化により僅かに変化することがある。このように、同じマスクは、異なる時に又は異なる環境で使用すると、異なる結果をもたらすことがあり、見当合わせの問題を招くおそれがある。
【０００５】
ダイレクト・デジタル画像形成は、マスクを通した画像形成の必要性を回避しており、印刷産業分野においてますます重要になってきている。平版印刷版を調製するための画像形成性要素が、赤外線レーザーとともに使用するために開発されている。熱画像形成性多層要素は、例えば米国特許第６，２９４，３１１号明細書（Shimazu他）、同第６，３５２，８１２号明細書（Shimazu他）、同第６，５９３，０５５号明細書（Shimazu他）、同第６，３５２，８１１号明細書（Patel他）、同第６，３５８，６６９号明細書（Savariar-Hauck他）、及び同第６，５２８，２２８号明細書（Savariar-Hauck他）、及び米国特許出願公開第２００４／００６７４３２号明細書（Kitson他）に開示されている。
【０００６】
米国特許第７，０４９，０４５号明細書（Kitson他）には、改善された耐印刷機化学薬品性を有し、また印刷機印刷部数を高めるためにベーキングすることができる多層ポジ型画像形成性要素が記載されている。
【発明の概要】
【発明が解決しようとする課題】
【０００７】
オンプレス（on-press)印刷部数を高めるために、画像形成された多層ポジ型要素は現像後にしばしばベーキングされる。公知の画像形成性要素は優れた画像形成・印刷特性を示すものの、画像形成感度（スピード）を高め、しかも耐印刷機化学薬品性を維持しながら、画像形成された要素の現像後ベーキング性を改善することが必要である。具体的には、オンプレス印刷部数を維持しながら、ベーキング温度及び時間を低減することが望ましい。
【課題を解決するための手段】
【０００８】
本発明は、  輻射線吸収化合物と親水性表面を有する基板とを含むポジ型画像形成性要素であって、前記基板上に順番に：
第１高分子バインダー及び第２高分子バインダーを含む内層組成物、並びに
インク受容性外層
を有し、
但し、熱画像形成が行われると、前記要素の露光された領域が、アルカリ現像剤によって除去可能であることを条件とし、
前記第１高分子バインダーが、少なくとも３０の酸価を有し、そして酸性基を含む反復単位を含み、そして
前記第２高分子バインダーが、Ｎ−アルコキシメチル（アルキル）アクリルアミド、ヒドロキシメチル（アルキル）アクリルアミド、アルコキシメチル（アルキル）アクリレート、又はこれらの任意の組み合わせから誘導された反復単位を含む、
ポジ型画像形成性要素を提供する。
【０００９】
別の観点において、本発明は、
Ａ）  本発明のポジ型画像形成性要素を、熱に対し像様露光し、これにより露光された領域と非露光領域とを有する画像形成された要素を形成すること、
Ｂ）  該露光された領域だけを除去するために、前記画像形成された要素をアルカリ現像剤と接触させること、そして
Ｃ）  任意選択的であるが、好ましくは、以下に説明するように、前記画像形成され、現像された要素をベーキングすること
を含んで成る画像形成方法を提供する。
【発明の効果】
【００１０】
本発明の多層画像形成性要素は、現像後ベーキング性（又は硬化性）が改善される一方、高速のデジタル・スピード及び望ましい耐印刷機化学薬品をも有することが判っている。具体的には、たとえ画像形成され、現像された要素が通常の温度よりも低い温度及び通常の時間よりも短い時間でベーキングされても、良好なオンプレス印刷部数が可能である。
【発明を実施するための形態】
【００１１】
定義
特に断らない限り、本明細書中に使用する「画像形成性要素」及び「印刷版前駆体」という用語は、本発明の態様に対する言及であることを意味する。
【００１２】
加えて、特に断らない限り、本明細書中に記載された種々の成分、例えば、内層内に使用される「第１高分子バインダー」及び「第２高分子バインダー」、「輻射線吸収化合物」、及び同様の用語はまた、このような成分の混合物も意味する。従って、単数を表す冠詞の使用は、単一の成分だけを必ずしも意味するものではない。
【００１３】
特に断りのない限り、全てのパーセンテージは乾燥重量パーセンテージである。
【００１４】
「酸価」（又は酸性度指数）は、既知の方法を用いてｍｇ  ＫＯＨ／ｇとして測定される。
【００１５】
ポリマーに関連するあらゆる用語の定義を明らかにするために、International Union of Pure and Applied Chemistry(「IUPAC」)によって発行された「Glossary of Basic Terms in Polymer Science(ポリマー科学における基礎用語の解説)」Pure Appl. Chem. 68, 2287-2311(1996)を参照されたい。しかし、本明細書中のあらゆる定義が優先するものと見なされるべきである。
【００１６】
特に示されない限り、「ポリマー」という用語は、オリゴマーを含む高分子量及び低分子量ポリマーを意味し、ホモポリマー及びコポリマーを含む。
【００１７】
「コポリマー」という用語は、２種又は３種以上の異なるモノマーから誘導されたポリマーを意味する。すなわちこれらは、少なくとも２種の異なる化学構造を有する反復単位を含む。
【００１８】
「主鎖」という用語は、複数のペンダント基が結合されたポリマー中の原子鎖を意味する。このような主鎖の例は、１種又は２種以上のエチレン系不飽和型重合性モノマーの重合から得られた「全炭素」主鎖である。しかしながら、他の主鎖がヘテロ原子を含むこともでき、この場合、ポリマーは、縮合反応又は何らかの他の手段によって形成される。
【００１９】
用途
多層画像形成性要素は多くの方法で使用することができる。好ましい用途は、下でより詳しく説明するような平版印刷版の前駆体としての使用である。しかし、これが、本発明のただ1つの用途であるわけではない。例えば、画像形成性要素は、フォトマスク・リソグラフィ及びインプリント・リソグラフィにおいて使用することもでき、また化学的に増幅されたレジスト、プリント基板、並びにマイクロ電子デバイス及びマイクロ光学デバイスを形成するために使用することもできる。第１及び第２高分子バインダーを含有する内層内に使用される配合物は、ペイント組成物におけるような他の非画像形成用途のものを有することもできる。
【００２０】
画像形成性要素
一般に、本発明の画像形成性要素は、基板と、内層（「下層」としても知られる）と、内層上に配置された外層（「トップ層」としても知られる）とを含む。熱画像形成前には、外層はアルカリ現像剤によって除去することはできないが、しかし、熱画像形成後には、外層の画像形成された（露光された）領域は、アルカリ現像剤によって除去することができる。内層もアルカリ現像剤によって除去することができる。輻射線吸収化合物、一般には赤外線吸収化合物（下に規定する）が画像形成性要素内に存在する。好ましくはこの化合物は、専ら内層内に存在するが、しかし任意選択的に内層と外層との間の分離層内に存在することもできる。
【００２１】
画像形成性要素は、内層組成物を好適な基板上に好適に適用することにより形成される。この基板は、未処理又は未塗布の支持体であることが可能であるが、しかし通常は、内層組成物の適用前に下記のような種々の方法で処理又は塗布される。基板は一般に、親水性表面、又は少なくとも外層組成物よりも親水性の表面を有している。基板は、画像形成性要素、例えば平版印刷版を調製するために従来より使用されている任意の材料から構成され得る支持体を含む。基板は通常、シート、フィルム、又はフォイルの形態を成しており、そして強固であり、安定であり、そして可撓性であり、また使用条件下の寸法変化に対して抵抗性を有する。典型的には、支持体は、高分子フィルム（例えばポリエステル、ポリエチレン、ポリカーボネート、セルロースエステルポリマー、及びポリスチレンフィルム）、ガラス、セラミック、金属シート又はフォイル、又は硬紙（樹脂塗布紙及び金属化紙）、又はこれらの材料のうちのいずれかのラミネーション（例えばポリエステルフィルム上へのアルミニウムフォイルのラミネーション）を含むいかなる自立型材料であってもよい。金属支持体は、アルミニウム、銅、亜鉛、チタン及びこれらの合金のシート又はフォイルを含む。
【００２２】
高分子フィルム支持体の一方又は両方の表面を、親水性を高めるために「下塗り」層で改質することができ、或いは、平坦性を高めるために、紙支持体を同様に塗布することができる。下塗り層材料の一例としては、アルコキシシラン、アミノ−プロピルトリエトキシシラン、グリシジオキシプロピル−トリエトキシシラン、及びエポキシ官能性ポリマー、並びに、ハロゲン化銀写真フィルム内に使用されるコンベンショナルな親水性下塗り材料（例えばゼラチン、及びその他の自然発生型及び合成型の親水性コロイド、並びに塩化ビニリデンコポリマーを含むビニルポリマー）が挙げられる。
【００２３】
好ましい基板は、物理的グレイニング、電気化学的グレイニング、化学的グレイニング、及び陽極酸化を含む、当業者に知られた技術によって処理することができるアルミニウム支持体から構成される。好ましくは、アルミニウム・シートには、電気化学的グレイニングを施しておき、そしてこれを硫酸又はリン酸で陽極酸化させる。
【００２４】
例えばケイ酸塩、デキストリン、フッ化カルシウムジルコニウム、ヘキサフルオロケイ酸、ハロゲン化アルカリ（例えばフッ化ナトリウム）を含有するアルカリリン酸溶液、ポリ(ビニルホスホン酸)（ＰＶＰＡ）、ビニルホスホン酸コポリマー、ポリ(アクリル酸)、又はアクリル酸コポリマーでアルミニウム支持体を処理することにより、中間層を形成することができる。好ましくは、グレイニング及び陽極酸化が施されたアルミニウム支持体は、表面親水性を改善するために周知の手順を用いてＰＶＰＡで処理される。
【００２５】
基板の厚さは多様であることが可能であるが、しかし、印刷から生じる摩耗に耐えるのに十分な厚さを有し、しかも印刷版の周りに巻き付けるのに十分に薄くあるべきである。好ましい態様は、厚さ１００μｍ〜６００μｍの処理されたアルミニウムフォイルを含む。
【００２６】
基板の裏側（非画像形成側）には、画像形成性要素の取り扱い及び「感触」を改善するために、静電防止剤及び／又はスリップ層又は艶消し層を被覆することができる。
【００２７】
基板は、種々の層組成物が適用された円筒形表面であってもよく、ひいては印刷機の一体部分であってもよい。このような画像形成された胴の使用は、例えば米国特許第５，７１３，２８７号明細書（Gelbart）に記載されている。
【００２８】
内層
内層は、外層と基板との間に配置されており、そして典型的には上記基板上に直接的に配置されている。内層は、少なくとも２種のクラスの高分子バインダーの混合物を含む組成物を含む。第１のクラスの高分子バインダーをここでは「第１高分子バインダー」と呼び、そして同様に、第２のクラスの高分子バインダーをここでは「第２高分子バインダー」と呼ぶ。追加の高分子バインダー（下記）は任意選択的であり、これらが有用な場合がある。第１及び第２の高分子バインダーの組み合わせは、本発明の結果として生じた画像形成性要素のベーキング性を改善する。各高分子バインダークラスに由来する多数の高分子バインダーがあり得る。
【００２９】
第１高分子バインダーの酸価は少なくとも３０、好ましくは少なくとも５０、より好ましくは６０〜２００である。所望の酸価は、通常は反復モノマー単位内のペンダント酸性基、例えばペンダント・カルボキシ、スルホ、スルホン酸、ホスホ、リン酸、及び硫酸基として、高分子主鎖に沿った種々の酸性反復基を含むことによって提供される。このような酸性基は、有機酸又はアンモニウム塩として存在することができる。好ましくは、酸性基は、カルボキシ基又はホスホ基であり、これらの基は、遊離酸性基又は前駆体基、例えば無水物、カルボン酸塩又はリン酸塩として存在する。酸性基は、重合されて反復単位としてポリマー中に組み込まれたモノマーによって提供することができ、或いは、ポリマーが形成された後、例えばペンダント無水物又はエステル基をペンダント有機酸基、例えばカルボキシ、スルホ、又はホスホ基に変換することにより、ポリマー主鎖内に形成することもできる。
【００３０】
好ましい態様の場合、第１高分子バインダーは、１種又は２種以上のカルボキシアリール（アルキル）アクリルアミド、１種又は２種以上の（アルキル）アクリレートホスフェート［アルキレングリコール（アルキル）アクリレートホスフェートを含む］、１種又は２種以上の（メタ）アクリル酸、又はこれらの組み合わせから誘導された反復単位を含む。
【００３１】
第１高分子バインダーは、ペンダント・シアノ基を含む１種又は２種以上のエチレン系不飽和型重合性モノマー、例えば（メタ）アクリロニトリルを含む他のエチレン系不飽和型重合性モノマーから誘導された反復単位を含んでもよい。
【００３２】
「カルボキシアリール（アルキル）アクリルアミド」という用語は、アクリルアミド、並びにビニル基上の水素原子のうちの１つ又は２つと置き換わるアルキル基を有するアルキルアクリルアミドを含む。「アルキル」基という用語は炭素原子数１〜６であることが可能であり、その一例としては、メチル、エチル、イソ−プロピル、及びベンジル基が挙げられるが、しかし好ましくは、アルキル基はメチル又はエチルであり、そしてより好ましくはメチルである。このようなモノマー中の「アリール」基は、１つ又は２つ以上のカルボキシ基並びに１つ又は２つ以上の他の置換基、例えばアルキル、アルケニル、及びハロ基で置換することができる芳香族炭素環式基、例えばフェニル又はナフチル基である。好ましくはこのアリール基は、単一のカルボキシ基で（より好ましくは４位置で）置換されたフェニル基である。このタイプの好ましいモノマーは、下記構造（Ａ1）によって表すことができる：
【００３３】
【化１】
2010507129.tif 000002
【００３４】
（上記式中、Ｒ1は定義されたアルキル基であり、Ａｒは定義されたアリール基であり、そしてｎは１〜５である。最も好ましくは、Ｒ1は水素又はメチルであり、Ａｒはフェニルであり、ｎは１であり、そしてカルボキシ基はフェニル基上の４位置にあり、すなわちこのモノマーは４−カルボキシフェニル（メタ）アクリルアミドである）。
【００３５】
１種又は２種以上の（アルキル）アクリレートホスフェートは「アクリレート」及び「アルキルアクリレート」を含み、そして第１高分子バインダーを調製するために使用することもできる。好ましいモノマーの好ましいクラスは、アルキレングリコール（アルキル）アクリレートを含む。「アルキレン」という用語によって、我々は、「アルキレングリコール」部分を形成するために「オキシ」基に結合される炭素原子数１〜１００の置換型又は無置換型の線状又は分枝状の炭化水素基を意味する。「アルキル」基は、置換型又は無置換型であってよく、その炭素原子数は１〜６であることが可能である。このクラスのモノマーは、下記構造（Ａ2）によって表すこともできる：
【００３６】
【化２】
2010507129.tif 000003
【００３７】
（上記式中、Ｒ1は上記の通りであり、Ｙは炭素−酸素結合又は−Ｏ−アルキレン基であり、アルキレンは上記の通りであり、そしてＭは、好適な一価カチオン、例えば水素、アンモニウムイオン、又はアルカリ金属イオンである。好ましくは、Ｍは水素である。より具体的には、アルキレン基は、−［Ｏ（ＣＨ2）m］pとして規定することができ、ｍは２〜４（好ましくは２）であり、そしてｐは１〜２０（好ましくは１〜５）である。このクラスの好ましいモノマーは、エチレングリコール又はプロピレングリコール（メタ）アクリレートホスフェートを含む）。
【００３８】
「（メタ）アクリル酸」という用語は、メタクリル酸及びアクリル酸の両方、並びにこれらの前駆体、例えば無水物を含む。
【００３９】
特に有用な第１高分子バインダーは、（メタ）アクリル酸、及びカルボキシフェニル（メタ）アクリルアミド、エチレングリコール又はプロピレングリコール（メタ）アクリレートホスフェート、又はこれらの組み合わせのうちの１種又は２種以上から誘導された反復単位を含む。
【００４０】
第１高分子バインダーはさらに下記構造（Ｉ）によって表すことができる：
【００４１】
【化３】
2010507129.tif 000004
【００４２】
（上記式中、Ａは上記のように、（メタ）アクリル酸、カルボキシアリール（アルキル）アクリルアミド、（アルキル）アクリレートホスフェート、又はこれらの組み合わせから誘導された反復単位を表し、ＢはＡ反復単位を得るために使用されるもの以外の１種又は２種以上の異なるエチレン系不飽和型重合性モノマーから誘導された反復単位、及び（メタ）アクリロニトリルから誘導された任意選択の反復単位を表し、総反復単位を基準として、ｘは１〜７０モル％（好ましくは５〜５０モル％）であり、そしてｙは３０〜９９モル％（好ましくは５０〜９５モル％）である）。
【００４３】
Ｂ反復単位を誘導することができる有用なモノマーの一例としては、１種又は２種以上の（メタ）アクリロニトリル、（メタ）アクリル酸エステル、（メタ）アクリルアミド、ビニルカルバゾール、スチレン及びこれらのスチレン誘導体、Ｎ−置換型マレイミド、無水マレイン酸、ビニルアセテート、ビニルケトン、ビニルピリジン、Ｎ−ビニルピロリドン、１−ビニルイミダゾール、ビニルポリアクリルシラン、又はこれらの組み合わせが挙げられる。
【００４４】
第２高分子バインダーは、Ｎ−アルコキシメチル（アルキル）アクリルアミド、アルコキシメチル（アルキル）アクリレート、又はヒドロキシメチル（アルキル）アクリルアミド、又はこれらの任意の組み合わせから誘導された反復単位を含む。
【００４５】
「アルコキシ」という用語は、炭素原子数１〜１２、好ましくは炭素原子数１〜６の置換型又は無置換型アルコキシ基を意味する。「アルキル」は、第１高分子バインダーに関して上述した通り規定される。
【００４６】
第２高分子バインダーは、下記構造（Ｃ1）によって表すこともできる：
【００４７】
【化４】
2010507129.tif 000005
【００４８】
（上記式中、Ｒ1は上記の通りであり、Ｘは−Ｏ−又は−ＮＨ−であり、そしてＲ2は、水素又は炭素原子数１〜１２の置換型又は無置換型アルキル基、又は環内炭素原子数６〜１０の置換型又は無置換型アリール基であるが、但し、Ｘが−Ｏ−であるときにはＲ2は水素ではないことを条件とする）。好ましくは、Ｒ1は水素又はメチルであり、そしてＲ2は水素又はメチルである。例えばこのクラスのモノマーは、メトキシメチル（メタ）アクリルアミド、ヒドロキシメチル（メタ）アクリルアミド、メトキシメチル（メタ）アクリレート、又はこれらの任意の組み合わせを含む。
【００４９】
第２高分子バインダーは下記構造（ＩＩ）によって表すこともできる：
【００５０】
【化５】
2010507129.tif 000006
【００５１】
（上記式中、Ｃは、Ｎ−アルコキシメチル（アルキル）アクリルアミド、アルコキシメチル（アルキル）アクリレート、ヒドロキシメチル（アルキル）アクリルアミド、又はこれらの任意の組み合わせから誘導された反復単位を表し、Ｄは、Ｃ反復単位を得るために使用されるもの以外の１種又は２種以上の異なるエチレン系不飽和型重合性モノマーから誘導された反復単位を表し、総反復単位を基準として、ｗは５〜８０モル％（好ましくは１０〜６０モル％）であり、そしてｚは２０〜９５モル％（好ましくは４０〜９０モル％）である）。
【００５２】
Ｄ反復単位を誘導することができるモノマーの一例としては、１種又は２種以上の（メタ）アクリル酸エステル、（メタ）アクリロニトリル、（メタ）アクリルアミド、ビニルカルバゾール、スチレン及びこれらのスチレン誘導体、Ｎ−置換型マレイミド、無水マレイン酸、ビニルアセテート、ビニルケトン、ビニルピリジン、Ｎ−ビニルピロリドン、１−ビニルイミダゾール、カルボキシ基、例えば（メタ）アクリル酸を有するビニルモノマー、ビニルポリアクリルシラン、又はこれらの組み合わせが挙げられる。
【００５３】
Ｄは好ましくは、Ｎ−置換型マレイミド、Ｎ−置換型（メタ）アクリルアミド、無置換型（メタ）アクリルアミド、メチル（メタ）アクリレート、ベンジル（メタ）アクリレート、（メタ）アクリロニトリル、スチレンモノマー、及びこれらの組み合わせのうちの１つ又は２つ以上から誘導された反復単位を表し、そしてＤは、（メタ）アクリル酸から誘導された反復単位を表すこともできる。
【００５４】
本発明の特に有用な態様は、第１高分子バインダーが、（メタ）アクリル酸、及び４−カルボキシフェニル（メタ）アクリルアミド、エチレングリコール（メタ）アクリレートホスフェート、又はこれらの組み合わせのうちの１種又は２種以上から誘導された反復単位を含み、そして第２の高分子バインダーが、Ｎ−アルコキシメチル（メタ）アクリルアミドから誘導された反復単位を含む、画像形成性要素を含む。
【００５５】
最も具体的に有用な第１及び第２高分子バインダーが、下記例に示されている。
【００５６】
第１及び第２高分子バインダーは、周知の出発材料（モノマー及び重合開始剤）、及び溶剤、及び反応条件を用いて調製することができる。例の前に、代表的な合成方法を下記に示す。
【００５７】
内層組成物中に一般に存在する第１及び第２高分子バインダーの総量は、総乾燥内層重量を基準として、５０〜９９重量％、好ましくは７０〜９５重量％の被覆率である。第１高分子バインダーの量は一般に２０〜９０重量％、好ましくは２０〜８０重量％である。第２高分子バインダーの量は一般に５〜８０重量％、好ましくは１０〜８０重量％である。内層内の、第２高分子バインダーに対する第１高分子バインダーの重量比は、一般に０．２：１〜２０：１であり、好ましくは１：１〜１０：１である。
【００５８】
内層組成物は、２〜５分間、１６０〜２２０℃で加熱されると、又は８００〜８５０ｎｍのところでの全体的な赤外線露光によって、「硬化可能」であると規定することもできる。「硬化可能」という用語によって、我々は、第１及び第２高分子バインダーの混合物を含む内層組成物が、２〜５分間、１６０〜２２０℃で加熱されると、又は８００〜８５０ｎｍのところでの全体的な赤外線露光によって、硬化され得ることを意味する。このような硬化された内層組成物は次いで、最大１０分間、周囲温度で、PS Plate Image Remover,PE-3S(Kodak Polychrome Graphics-Japan、供給元：Dainippon Ink & Chemicals, Inv.)と接触させたときに損傷又は除去されることはない。
【００５９】
好ましくは、内層組成物はさらに、６００〜１４００ｎｍ、そして好ましくは７００〜１２００ｎｍの輻射線を吸収し、３００〜６００ｎｍのところで最小吸収を示す輻射線吸収化合物（好ましくは赤外線吸収化合物）を専ら含む。この化合物(「光熱変換材料」又は「熱変換体」として知られることがある）は輻射線を吸収し、そしてこれを熱に変換する。この化合物は色素又は顔料であってよい。有用な顔料の例は、ProJet 900、ProJet 860、及びProJet 830（全てZeneca Corporationから入手可能）である。輻射線吸収化合物は高温体で画像形成するのに必要というわけではないが、輻射線吸収化合物を含有する画像形成性要素を、高温体、例えばサーマルヘッド又はサーマルヘッド・アレイで画像形成することもできる。
【００６０】
有用なＩＲ吸収化合物はまたカーボンブラックを含み、これらのカーボンブラックは、当業者によく知られているような、可溶化基で表面官能化されたカーボンブラックを含む。親水性、非イオン性ポリマーにグラフトされたカーボンブラック、例えばFX-GE-003（Nippon Shokubai製）、又はアニオン基で表面官能化されたカーボンブラック、例えばCAB-O-JET（登録商標）200又はCAB-O-JET（登録商標）300（Cabot Corporation製）も有用である。
【００６１】
不溶性材料による現像剤のスラッジ形成を防止するために、ＩＲ色素（特にアルカリ現像剤中に可溶性の色素）が好ましい。好適なＩＲ色素の一例としては、アゾ色素、スクアリリウム色素、クロコネート色素、トリアリールアミン色素、チアゾリウム色素、インドリウム色素、オキソノール色素、オキサキゾリウム色素、シアニン色素、メロシアニン色素、フタロシアニン色素、インドシアニン色素、インドアニリン色素、メロスチリル色素、インドトリカルボシアニン色素、オキサトリカルボシアニン色素、チオシアニン色素、チアトリカルボシアニン色素、メロシアニン色素、クリプトシアニン色素、ナフタロシアニン色素、ポリアニリン色素、ポリピロール色素、ポリチオフェン色素、カルコゲノピリロアリーリデン及びビ(カルコゲノピリロ)ポリメチン色素、オキシインドリジン色素、ピリリウム色素、ピラゾリンアゾ色素、オキサジン色素、ナフトキノン色素、アントラキノン色素、キノンイミン色素、メチン色素、アリールメチン色素、スクアリン色素、オキサゾール色素、クロコニン色素、ポルフィリン色素、及び前記色素クラスの任意の置換形態又はイオン形態が挙げられる。好適な色素はまた、米国特許第６，２９４，３１１号明細書（上記）、及び同第５，２０８，１３５号明細書（Patel他）を含む数多くの刊行物、及びこれらに引用された参考文献にも記載されている。
【００６２】
有用なＩＲ吸収化合物の例は、ADS-830A及びADS-1064（カナダ国ケベック州Baie D'Urfe在、American Dye Source）、EC2117（ドイツ国Wolfen在、FEW）、Cyasorb（登録商標）IR 99及びCyasorb（登録商標）IR 165（フロリダ州Lakeland在、GPTGlendale Inc.）、及び下記例に使用されたＩＲ吸収色素Ａを含む。
【００６３】
近赤外線吸収シアニン色素も有用であり、そして例えば米国特許第６，３０９，７９２号明細書（Hauck他）、同第６，２６４，９２０号明細書（Achilefu他）、同第６，１５３，３５６号明細書（Urano他）、同第６，７８７，２８１号明細書（Tao他）、同第５，４９６，９０３号明細書（Watanate他）に記載されている。好適な色素は、コンベンショナルな方法及び出発材料を用いて形成することができ、或いは、American Dye Source（カナダ国）及びFEW Chemicals（ドイツ国）を含む種々の商業的供給元から得ることができる。近赤外線ダイオード・レーザービームのための他の有用な色素が、例えば米国特許第４，９７３，５７２号明細書（DeBoer）に記載されている。
【００６４】
低分子量ＩＲ吸収色素に加えて、ポリマーに結合されたＩＲ色素部分を使用することもできる。さらに、ＩＲ色素カチオンを使用することができ、すなわち、このカチオンは、カルボキシ、スルホ、ホスホル、又はホスホノ基を側鎖内に含むポリマーとイオン相互作用する色素塩のＩＲ吸収部分である。
【００６５】
輻射線吸収化合物は、内層総乾燥重量を基準として、一般に５％〜４０％の量で、そして好ましくは７〜２０％の量で存在することができる。所与のＩＲ吸収化合物の具体的な所要量は、当業者によって容易に決定することができる。
【００６６】
内層は、他の成分、例えば界面活性剤、分散助剤、保湿剤、殺生物剤、粘度形成剤、乾燥剤、消泡剤、保存剤、抗酸化剤、着色剤、及びその他のポリマー、例えばノボラック、レゾール、又は米国特許第７，０４９，０４５号明細書（上記）に記載されているような活性化メチロール及び／又は活性化アルキル化メチロール基を有する樹脂を含むことができる。
【００６７】
内層の乾燥塗膜被覆率は一般に、０．５〜３．５ｇ/ｍ2、そして好ましくは１〜２．５ｇ/ｍ2である。
【００６８】
外層
外層は内層の上に配置されており、そして好ましい態様の場合、内層と外層との間には中間層はない。外層は、熱曝露されると現像剤中に可溶性又は分散性になる。外層は典型的には、ポリマーバインダーとして知られる１種又は２種以上のインク受容性高分子材料、溶解抑制剤、又は着色剤を含む。或いは、又は加えて、ポリマーバインダーは極性基を含み、そしてバインダー及び溶解抑制剤の両方として作用する。
【００６９】
従来技術の多層熱画像形成性要素の外層内に従来使用されているのであれば、画像形成性要素内にいずれのポリマーバインダーも採用することができる。例えば、バインダー材料は、同第６，３５８，６６９号明細書（Savariar-Hauck他）、同第６，５５５，２９１号明細書（Hauck）、同第６，３５２，８１２号明細書（Shimazu他）、同第６，３５２，８１１号明細書（Patel他）、同第６，２９４，３１１号明細書（Shimazu他）、同第６，８９３，７８３号明細書（Kitson他）、同第６，６４５，６８９号明細書（Jarek）、米国特許出願公開第２００３／０１０８８１７号明細書（Patel他）、及び同第２００３／０１６２，１２６号明細書（Kitson他）、及び国際公開第２００５／０１８９３４号パンフレット（Kitson他）に記載されているもののうちの１種又は２種以上であってよい。
【００７０】
好ましくは、外層内のポリマーバインダーは、多数のフェノールヒドロキシル基を有する、非感光性、水不溶性、水性アルカリ現像剤可溶性の皮膜形成フェノール樹脂である。フェノール樹脂は、ポリマー主鎖上又はペンダント基上に多数のフェノールヒドロキシル基を有している。ノボラック樹脂、レゾール樹脂、ペンダント・フェノール基を含有するアクリル樹脂、及びポリビニルフェノール樹脂が好ましいフェノール樹脂である。ノボラック樹脂がより好ましい。
【００７１】
ノボラック樹脂は商業的に入手可能であり、そして当業者によく知られている。ノボラック樹脂は典型的には、フェノール、例えばフェノール、ｍ−クレゾール、ｏ−クレゾール、ｐ−クレゾールなどと、アルデヒド、例えばホルムアルデヒド、パラホルムアルデヒド、アセトアルデヒドなど、又はケトン、例えばアセトンとを酸触媒の存在において縮合反応させることにより調製される。重量平均分子量は典型的には、１，０００〜１５，０００である。典型的なノボラック樹脂は例えば、フェノール−ホルムアルデヒド樹脂、クレゾール−ホルムアルデヒド樹脂、フェノール−クレゾール−ホルムアルデヒド樹脂、ｐ−ｔ−ブチルフェノール−ホルムアルデヒド樹脂、及びピロガロール−アセトン樹脂を含む。特に有用なノボラック樹脂は、ｍ−クレゾール、ｍ−クレゾール及びｐ−クレゾールの混合物、又はフェノールとホルムアルデヒドとを、当業者によく知られた条件を用いて反応させることにより調製される。
【００７２】
溶剤可溶性ノボラック樹脂は、外層を形成するために塗布することができる塗布用溶液を形成するのに十分に、塗布用溶剤中に可溶性である樹脂である。いくつかの例において、一般的な塗布用溶剤、例えばアセトン、テトラヒドロフラン、及び１−メトキシプロパン−２−オール中のその溶解度を維持する最高の重量平均分子量を有するノボラック樹脂を使用することが好ましい場合がある。例えばｍ−クレゾールだけを含むノボラック樹脂（すなわち、少なくとも９７モル％のｍ−クレゾールを含有する樹脂）、及び重量平均分子量が少なくとも１０，０００、好ましくは少なくとも２５，０００の、１０モル％までのｐ−クレゾールを有するｍ−クレゾール／ｐ−クレゾールノボラック樹脂を含む、ノボラック樹脂を含む外層が好ましい。重量平均分子量が８，０００から２５，０００までの、少なくとも１０モル％のｐ−クレゾールを有するｍ−クレゾール／ｐ−クレゾールノボラック樹脂を含む外層を使用することもできる。いくつかの事例では、溶剤濃縮によって調製されるノボラック樹脂が望ましいことがある。これらの樹脂を含む外層が、例えば米国特許第６，８５８，３５９号明細書（Kitson他）に開示されている。
【００７３】
他の有用なポリ(ビニルフェノール)樹脂は、１種又は２種以上のヒドロキシフェニル含有モノマー、例えばヒドロキシスチレン及びヒドロキシフェニル（メタ）アクリレートのポリマーを含むポリ（ビニルフェノール）である。ヒドロキシ基を含有しない他のモノマーを、ヒドロキシ含有モノマーと共重合することができる。これらの樹脂は、周知の反応条件を用いて、ラジカル開始剤又はカチオン性重合開始剤の存在において、モノマーのうちの１種又は２種以上を重合することにより調製することができる。これらのポリマーの重量平均分子量（ＭW）は、１０００〜２００，０００ｇ／ｍｏｌであり、より好ましくは１，５００〜５０，０００ｇ／ｍｏｌである。
【００７４】
有用なヒドロキシ含有ポリマーの例は、ALNOVOL SPN452、SPN400、HPN100（Clariant GmbH）、DURITE PD443、SD423A、SD126A（Borden Chemical, Inc.）、BAKELITE 6866LB02、AG、6866LB03（Bakelite AG）、KR 400/8（Koyo Chemicals Inc.）、HRJ 1085、及び2606（Schenectady International, Inc.）、及びLyncur CMM（Siber Hegner）を含み、これら全ては米国特許出願公開第２００５／００３７２８０号（上記）に記載されている。特に有用なポリマーは、下記例に関して記載されたPD-140Aである。
【００７５】
外層は、上記フェノール樹脂に加えて、又はこの樹脂の代わりに、皮膜形成バインダー材料として非フェノール高分子材料を含むこともできる。このような非フェノール高分子材料は、無水マレイン酸と１種又は２種以上のスチレンモノマー（すなわち、スチレン、及びベンゼン環上に種々の置換基を有するスチレン誘導体）とから形成されたポリマー、メチルメタクリレートと１種又は２種以上のカルボキシ含有モノマーとから形成されたポリマー、及びこれらの混合物を含む。これらのポリマーは、上記モノマーから誘導された反復単位、並びに、追加の、しかし任意選択的なモノマー［例えば（メタ）アクリレート、（メタ）アクリロニトリル、及び（メタ）アクリルアミド］から誘導された反復単位を含むことができる。
【００７６】
無水マレイン酸から誘導されたポリマーは一般に、無水マレイン酸から誘導された１〜５０モル％の反復単位と、その残余の、スチレンモノマーと任意選択の追加の重合性モノマーとから誘導された反復単位とを含む。
【００７７】
メチルメタクリレートとカルボキシ含有モノマーとから形成されたポリマーは一般に、メチルメタクリレートから誘導された８０〜９８モル％の反復単位を含む。カルボキシ含有反復単位は、例えば、アクリル酸、メタクリル酸、イタコン酸、マレイン酸、及び当業者に知られている同様のモノマーから誘導することができる。
【００７８】
外層は、エポキシ当量１３０〜１０００（好ましくは１４０〜７５０）を提供するのに十分なペンダント・エポキシ基を有する１種又は２種以上のポリマーバインダーを含むこともできる。「エポキシ当量」とは、ポリマーの重量（グラム）を、ポリマー中のエポキシ基の等価数（モル数）で割り算したものを意味する。縮合ポリマー、アクリル樹脂、及びウレタン樹脂を含む、必要なペンダント・エポキシ基を含有する任意の皮膜形成ポリマーを使用することができる。ペンダント・エポキシ基は、ポリマーを形成するために使用される重合性モノマー又は反応性成分の一部であってよく、或いは、ペンダント・エポキシ基は既知の手順を用いて重合後に添加することもできる。好ましくは、外層は、少なくとも１つのモノマーがペンダント・エポキシ基を含む、１種又は２種以上のエチレン系不飽和型重合性モノマーから誘導された１種又は２種以上のアクリル樹脂を含む。
【００７９】
このタイプの特に有用なポリマーは、カルボン酸エステル基を介してポリマー主鎖に結合されたペンダント・エポキシ基、例えば置換型又は無置換型の−Ｃ(Ｏ)Ｏ−アルキレン、−Ｃ(Ｏ)Ｏ−アルキレン−フェニレン−、又は−Ｃ(Ｏ)Ｏ−フェニレン基を有し、アルキレンの炭素原子数は１〜４である。これらのポリマーバインダーを形成するために有用なペンダント・エポキシ基を有する好ましいエチレン系不飽和型重合性モノマーは、グリシジルアクリレート、グリシジルメタクリレート、３，４−エポキシシクロヘキシルメタクリレート、及び３，４−エポキシシクロヘキシルアクリレートを含む。
【００８０】
エポキシ含有ポリマーは、ペンダント・エポキシ基を有さない１種又は２種以上のエチレン系不飽和型重合性モノマー、例えば（メタ）アクリレート、（メタ）アクリルアミド、ビニルエーテル、ビニルエステル、ビニルケトン、オレフィン、不飽和型イミド（例えばマレイミド）、Ｎ−ビニルピロリドン、Ｎ−ビニルカルバゾール、ビニルピリジン、（メタ）アクリロニトリル、及びスチレンモノマーから誘導された反復単位を含むこともできる。これらのうち、（メタ）アクリレート、（メタ）アクリルアミド、及びスチレンモノマーが好ましく、そしてスチレンモノマーが最も好ましい。例えば、メタクリルアミド、アクリロニトリル、マレイミド、ビニルアセテート、又はＮ−ビニルピロリドンとの組み合わせにおいて、スチレンモノマーを使用することもできる。
【００８１】
外層のためのさらに別の有用な高分子バインダーは、ポリマー主鎖と、ポリマー主鎖に結合されたペンダント・スルホンアミド基、例えばペンダント−Ｘ−Ｃ（＝Ｔ）−ＮＲ−Ｓ（＝Ｏ）2−基とを有するバインダーを含み、式中Ｘはオキシ又はアミドであり、Ｔは酸素又は硫黄であり、そしてＲは水素、ハロ、又は炭素原子数１〜６のアルキル基である。
【００８２】
外層内の高分子バインダーは、４−ヒドロキシスチレンから誘導された反復単位を含む分枝状ヒドロキシスチレン・ポリマーであってもよく、これらの反復単位はさらに、ヒドロキシ基に対してオルトに位置する反復４−ヒドロキシスチレン単位で置換されている。
【００８３】
１種又は２種以上のポリマーバインダーは、少なくとも６０重量％、好ましくは６５〜９９．５重量％の量で外層内に存在する。
【００８４】
外層は一般にそして任意選択的に、バインダーのための溶解抑制成分として機能する溶解抑制剤を含む。溶解抑制剤は一般に、例えばバインダーのヒドロキシル基との、水素結合のための受容体部位として作用すると考えられる極性官能基を有する。現像剤中に可溶性の溶解抑制剤が最も好適である。或いは又は加えて、ポリマーバインダーは、溶解抑制剤として機能する溶解抑制極性基を含んでよい。有用な溶解抑制剤化合物は例えば、米国特許第５，７０５，３０８号明細書（West他）、同第６，０６０，２２２号明細書（West他）、及び同第６，１３０，０２６号明細書（Bennett他）に記載されている。
【００８５】
溶解抑制剤として有用な正電荷（すなわち四級化）窒素原子を含有する化合物は、例えばテトラアルキルアンモニウム化合物、キノリニウム化合物、ベンゾチアゾリウム化合物、ピリジニウム化合物、及びイミダゾリウム化合物を含む。代表的なテトラアルキルアンモニウム溶解抑制剤化合物は、臭化テトラプロピルアンモニウム、臭化テトラエチルアンモニウム、塩化テトラプロピルアンモニウム、及び塩化トリメチルアルキルアンモニウム、及び臭化トリメチルアルキルアンモニウム、例えば臭化トリメチルオクチルアンモニウム、及び塩化トリメチルデシルアンモニウムを含む。代表的なキノリニウム溶解抑制剤化合物は、１−エチル−２−メチルキノリニウムヨージド、１−エチル−４−メチルキノリニウムヨージド、及びキノリニウム部分、例えばキノルジン・ブルーを含むシアニン色素を含む。代表的なベンゾチアゾリウム化合物は、３−エチル−２（３Ｈ）−ベンゾチアゾリリデン−２−メチル−１−（プロペニル）ベンゾチアゾリウム・カチオン性色素、及び３−エチル−２−メチルベンゾチアゾリウムヨージドを含む。
【００８６】
溶解抑制剤化合物としてジアゾニウム塩が有用であり、このジアゾニウム塩は例えば置換型及び無置換型のジフェニルアミンジアゾニウム塩、例えばメトキシ置換型ジフェニルアミンジアゾニウムヘキサフルオロボレートを含む。溶解抑制剤化合物として有用な代表的なスルホン酸エステルは、エチルベンゼンスルホネート、ｎ−ヘキシルベンゼンスルホネート、エチルｐ−トルエンスルホネート、ｔ−ブチルｐ−トルエンスルホネート、及びフェニルｐ−トルエンスルホネートを含む。代表的なリン酸エステルは、トリメチルホスフェート、トリエチルホスフェート、及びトリクレシルホスフェートを含む。有用なスルホンは、芳香族基を含むスルホン、例えばジフェニルスルホンを含む。有用なアミンは、芳香族基を含むアミン、例えばジフェニルアミン及びトリフェニルアミンを含む。
【００８７】
溶解抑制剤化合物として有用なケト含有化合物は、例えば、アルデヒド、ケトン、特に芳香族ケトン、及びカルボン酸エステルを含む。代表的な芳香族ケトンは、キサントン、フラバノン、フラボン、２，３−ジフェニル−１−インデノン、１’−（２’−アセトナフトニル）ベンゾエート、２，６−ジフェニル−４Ｈ−ピラン−４−オン、及び２，６−ジフェニル−４Ｈ−チオピラン−４−オンを含む。代表的なカルボン酸エステルはエチルベンゾエート、ｎ−ヘプチルベンゾエート、及びフェニルベンゾエートを含む。
【００８８】
容易に入手可能な他の溶解抑制剤は、トリアリールメタン色素、例えばエチル・バイオレット、クリスタル・バイオレット、マラカイト・グリーン、ブリリアント・グリーン、ビクトリア・ブルーＢ、ビクトリア・ブルーＲ、及びビクトリア・ピュアブルーＢＯ、BASONYL（登録商標）バイオレット610である。これらの化合物は、現像された画像形成性要素内の非画像形成領域を画像形成された領域から区別するコントラスト色素として作用することもできる。
【００８９】
溶解抑制剤が外層内に存在する場合には、溶解抑制剤は外層の乾燥重量を基準として、典型的には少なくとも０．１重量％、より一般的には０．５〜３０重量％、そして好ましくは１〜１５重量％を占める。
【００９０】
或いは、又は追加して、外層内のポリマーバインダーは、高分子材料中に存在するヒドロキシ基との水素結合のための受容体部位として作用し、ひいてはバインダー及び溶解抑制剤の両方として作用する極性基を含むこともできる。これらの誘導体化高分子材料は外層内で単独で使用することができ、或いは、他の高分子材料及び／又は溶解抑制成分と組み合わせることもできる。誘導体化のレベルは、高分子材料が溶解抑制剤として作用するのに十分に高くあるべきであるが、しかし、熱画像形成に続いて、高分子材料が現像剤中に可溶性ではなくなるほどには高くあるべきでない。必要となる誘導体化度は、高分子材料の性質、及び高分子材料中に導入される極性基を含有する部分の性質に依存するが、典型的には０．５モル％〜５モル％、好ましくは１モル％〜３モル％のヒドロキシル基が誘導体化されることになる。
【００９１】
極性基を含み、そして溶解抑制剤として機能する１高分子材料群は、フェノールヒドロキシル基の一部がスルホン酸エステル、好ましくはフェニルスルホネート、又はｐ−トルエンスルホネートに変換されている誘導体化フェノール高分子材料である。誘導体化は、第三アミンのような塩基の存在において、高分子材料と、例えば塩化スルホニル（例えば塩化ｐ−トルエンスルホニル）とを反応させることにより実施することができる。有用な材料は、１〜３モル％のヒドロキシル基がフェニルスルホン酸又はｐ−トルエンスルホン酸（トシル）基に変換されているノボラック樹脂である。
【００９２】
極性基を含み、そして溶解抑制剤として機能する別の高分子材料群は、ジアゾナフトキノン部分を含有する誘導体化フェノール樹脂である。高分子ジアゾナフトキノン化合物は、ジアゾナフトキノン部分を含有する反応性誘導体と、好適な反応基、例えばヒドロキシル又はアミノ基を含有する高分子材料とを反応させることにより形成された誘導体化樹脂を含む。ジアゾナフトキノン部分を含有する化合物によるフェノール樹脂の誘導体化は、当業者に知られており、例えば米国特許第５，７０５，３０８号明細書及び同第５，７０５，３２２号明細書（両方ともWest他）に記載されている。ジアゾナフトキノン部分を含む化合物により誘導体化された樹脂の一例は、P-3000（フランス国、PCASから入手可能）であり、ピロガロール／アセトン樹脂のナフトキノンジアジドである。
【００９３】
赤外線による画像形成中のアブレーションを低減するために、外層は輻射線吸収化合物を実質的に含まない。このことは、外層内にはこれらの化合物が意図的に内蔵されることはなく、極めて僅かな量が他の層から外層内に拡散することを意味する。従って、外層内のどの輻射線吸収化合物も、画像形成輻射線吸収率は１０％未満、好ましくは３％未満であり、また、外層によって吸収される画像形成輻射線の量は、もしあるとしても、外層のアブレーションを引き起こすには十分ではない。
【００９４】
外層は他の成分、例えば界面活性剤、分散助剤、保湿剤、殺生物剤、粘度形成剤、乾燥剤、消泡剤、保存剤、抗酸化剤、着色剤、及びコントラスト色素を含むこともできる。塗膜界面活性剤が特に有用である。
【００９５】
外層の乾燥塗膜被覆率は一般に、０．２〜２ｇ／ｍ2であり、そして好ましくは０．４〜１ｇ／ｍ2である。
【００９６】
好ましいものではないが、内層と外層との間に分離層が配置されていてよい。この分離層（又は中間層）は、内層から外層内への輻射線吸収化合物の移動を最小化するためのバリヤとして作用することができる。この中間層は一般に、アルカリ現像剤中に可溶性の高分子材料を含む。このタイプの好ましい高分子材料は、ポリ(ビニルアルコール)である。一般に、中間層は内層の５分の１未満の厚さであるべきであり、そして好ましくは外層の１０分の１未満の厚さであるべきである。
【００９７】
画像形成性要素の調製
画像形成性要素は、基板の表面（及びその上に設けられた任意の他の親水性層）上に内層配合物を順次適用し、次いでコンベンショナルな塗布法又はラミネーション法を用いて、内層上に外層配合物を適用することによって調製することができる。内層配合物と外層配合物との混和を回避することが重要である。
【００９８】
内層配合物及び外層配合物は、好適な塗布用溶剤中に所期成分を分散又は溶解させることにより適用することができ、そしてその結果生じた配合物は、好適な装置及び手順、例えばスピン塗布、ナイフ塗布、グラビア塗布、ダイ塗布、スロット塗布、バー塗布、ワイヤロッド塗布、ローラ塗布、又は押し出しホッパー塗布を用いて、基板に順次又は同時に適用される。配合物は、好適な支持体（例えばオン・プレス印刷胴）上に噴霧することにより適用することもできる。
【００９９】
内層及び外層の両方を塗布するために使用される溶剤は、配合物中の高分子材料及びその他の成分の性質に応じて選択される。外層配合物を適用するときに、内層配合物と外層配合物とが混ざり合うこと、又は内層が溶解することを防止するために、外層配合物は、内層の高分子材料が不溶性である溶剤から塗布されるべきである。一般に、内層配合物は、メチルエチルケトン（ＭＥＫ）と１−メトキシプロパン−２−オール（ＰＧＭＥ）とγ−ブチロラクトン（ＢＬＯ）と水との溶剤混合物、ジエチルケトン（ＤＥＫ）と水と乳酸メチルとγ−ブチロラクトン（ＢＬＯ）との混合物、又は乳酸メチルとメタノールとジオキソランとの混合物から塗布される。外層配合物は一般に、ＤＥＫ、ＤＥＫと１−メトキシ−２−プロピルアセテートとの混合物、１，３−ジオキソランと１−メトキシプロパン−２−オール（ＰＧＭＥ）とγ−ブチロラクトン（ＢＬＯ）と水との混合物、ＭＥＫとＰＧＭＥとの混合物、又はＤＥＫとアセトンとの混合物から塗布される。
【０１００】
或いは、それぞれの層組成物の溶融混合物からコンベンショナルな押し出し塗布法によって内層及び外層を適用することもできる。典型的には、このような溶融混合物は、揮発性有機溶剤を含有しない。
【０１０１】
他の配合物の塗布前に溶剤を除去するために、種々の層配合物の適用間に、中間乾燥工程を用いることができる。乾燥工程は、種々の層の混和を防止するのを助けることもできる。
【０１０２】
本発明の画像形成性要素を調製する代表的な方法を下記例において示す。
【０１０３】
画像形成性要素は、例えば印刷版前駆体、印刷胴、印刷スリーブ、及び印刷テープ（可撓性印刷ウェブを含む）を含むいかなる有用な形態をも有することができる。好ましくは、画像形成性部材は、平版印刷版を提供するための印刷版前駆体である。
【０１０４】
印刷版前駆体は、好適な基板上に配置された所要の内層及び外層を有する、任意の有用なサイズ及び形状（例えば正方形又は長方形）から成ることができる。印刷胴及びスリーブは、円筒形態の基板と内層及び外層とを有する回転印刷部材として知られる。印刷スリーブのための基板として、中空又は中実の金属コアを使用することができる。
【０１０５】
画像形成及び現像
使用中、画像形成性要素は、波長６００〜１５００ｎｍ、好ましくは６００〜１２００ｎｍのレーザーを使用して、好適な画像形成輻射線源（例えば赤外線）に当てられる。本発明の画像形成部材を露光するために使用されるレーザーは、ダイオード・レーザー・システムの信頼性及びメンテナンスの手間の少なさにより、好ましくはダイオード・レーザーであるが、しかし他のレーザー、例えば気体又は固体レーザーを使用することもできる。レーザー画像形成のための出力、強度、及び露光時間の組み合わせは、当業者には容易に明らかである。目下、商業的に入手可能な画像セッターにおいて使用される高性能レーザー又はレーザー・ダイオードは、波長８００〜８５０ｎｍ又は１０４０〜１１２０ｎｍの赤外線を放射する。
【０１０６】
画像形成装置は、版セッターとしてだけ機能することができ、或いは、平版印刷機内にこれを直接的に内蔵することもできる。後者の場合、印刷は画像形成直後に開始することができ、これにより印刷機準備時間をかなり軽減することができる。画像形成装置は、画像形成性部材をドラムの内側又は外側の円筒面に装着した状態で、平床型記録器として、又はドラム型記録器として構成することができる。有用な画像形成装置の例は、波長８３０ｎｍの近赤外線を発光するレーザー・ダイオードを含有する、Creo Corporation（カナダ国ブリティッシュコロンビア州Burnaby在、Eastman Kodak Companyの子会社）から入手可能なCreo Trendsetter（登録商標）画像セッターのモデルとして入手することができる。他の好適な輻射線源は、波長１０６４ｎｍのところで作動するGerber Crescent 42T Platesetter（イリノイ州Chicago在、Gerber Scientificから入手可能）、及びScreen PlateRite 4300シリーズ又は8600シリーズの版セッター（イリノイ州Chicago在、Screenから入手可能）を含む。追加の有用な輻射線源は、要素が印刷版胴に取り付けられている間に要素に画像を形成するために使用することができるダイレクト画像形成印刷機を含む。好適なダイレクト画像形成印刷機の例は、Heidelberg SM74-DI印刷機（オハイオ州Dayton在、Heidelbergから入手可能）を含む。
【０１０７】
画像形成エネルギーは、５０〜１５００ｍＪ／ｃｍ2、そして好ましくは７５〜４００ｍＪ／ｃｍ2にあってよい。より好ましくは、画像形成エネルギーは、１４０ｍＪ／ｃｍ2未満であり、そして最も好ましくは１２０ｍＪ／ｃｍ2未満である。
【０１０８】
本発明の実施においてはレーザー画像形成が好ましいが、熱エネルギーを像様に提供する任意の他の手段によって画像形成を行うこともできる。例えば、米国特許第５，４８８，０２５号明細書（Martin他）に記載されているように、また、感熱式ファクシミリ機及び昇華式プリンターにおいて使用されているように、熱抵抗ヘッド（サーマル印刷ヘッド）を使用して画像形成を達成することができ、これは「サーマル印刷」として知られている。サーマル印刷ヘッドは商業的に利用可能である（例えばFujitsu Thermal Head FTP-040 MCS001、及びTDK Thermal Head F415 HH7-1089）。
【０１０９】
いずれの場合にも、画像形成のために、ダイレクト・デジタル画像形成が一般に用いられる。画像信号は、コンピュータ上のビットマップ・データ・ファイルとして記憶される。ビットマップ・データ・ファイルは、カラーの色相、並びにスクリーンの頻度及び角度を規定するために構成される。
【０１１０】
画像形成性要素に画像を形成することにより、画像形成された（露光された）領域と非画像形成（非露光）領域とから成る潜像を含む画像形成された要素を生成する。好適なアルカリ現像剤を用いて画像形成された要素を現像することによって、外層及び下側の層（内層を含む）の露光された領域を除去し、そして基板の親水性表面を露出させる。従って、この画像形成性要素は「ポジ型」である。親水性表面の露光された（又は画像形成された）領域はインクを弾くのに対して、外層の非露光（又は非画像形成）領域はインクを受容する。
【０１１１】
より具体的には、現像は、外層及び下側の層の画像形成された（露光された）領域を除去するのに十分な時間、しかし外層の非画像形成（非露光）領域を除去するほどには長くない時間、実施される。従って、外層の画像形成された（露光された）領域は、アルカリ現像剤中で「可溶性」又は「除去可能」と記述される。なぜならば、これらの領域は、外層の非画像形成（非露光）領域よりも容易に、アルカリ現像剤中で除去、溶解又は分散されるからである。従って「可溶性」という用語は、「分散性」であることをも意味する。
【０１１２】
画像形成された要素は、一般に、コンベンショナルな処理条件を用いて現像される。水性アルカリ現像剤及び溶剤系現像剤（これが好ましい）の両方を使用することができる。
【０１１３】
水性アルカリ現像剤は一般に、少なくとも７のｐＨ、そして好ましくは少なくとも１１のｐＨを有する。有用なアルカリ現像剤は、3000 Developer、9000 Developer、GoldStar（登録商標） Developer、GreenStar Developer、ThermalPro Developer、Protherm（登録商標） Developer、MX1813 Developer、及びMX1710 Developer（全てEastman Kodak Companyから入手可能）を含む。これらの組成物はまた一般に、界面活性剤、キレート剤（例えばエチレンジアミン四酢酸の塩）、及びアルカリ成分（例えば無機メタケイ酸塩、有機メタケイ酸塩、水酸化物、及び重炭酸塩）を含む。
【０１１４】
溶剤系現像剤は、水と混和可能な１種又は２種以上の有機溶剤の単一相溶液である。有用な有機溶剤は、エチレンオキシド及びプロピレンオキシドとのフェノールの反応生成物［例えばエチレングリコールフェニルエーテル（フェノキシエタノール）］、ベンジルアルコール、エチレングリコール及びプロピレングリコールの炭素原子数６以下の酸とのエステル、及び炭素原子数６以下のアルキル基を有する、エチレングリコール、ジエチレングリコール、及びプロピレングリコールのエーテル、例えば２−エチルエタノール、及び２−ブトキシエタノールを含む。有機溶剤は一般に、現像剤総重量を基準として０．５〜１５％の量で存在する。アルカリ現像剤は、１種又は２種以上のチオ硫酸塩、又は親水性基、例えばヒドロキシ基、ポリエチレンオキシド鎖、又はｐＫａが７未満（より好ましくは５未満）の酸性基、又はこれらの対応塩（例えばカルボキシ、スルホ、スルホネート、スルフェート、ホスホン酸、及びホスフェート基）で置換されたアルキル基を含むアミノ化合物を含有することが特に望ましい。このタイプの特に有用なアミノ化合物の一例としては、モノエタノールアミン、ジエタノールアミン、グリシン、アラニン、アミノエチルスルホン酸及びその塩、アミノプロピルスルホン酸及びその塩、及びジェフアミン化合物（例えばアミノを末端基とするポリエチレンオキシド）が挙げられる。溶剤系現像剤は、アルカリ性、中性、又は弱酸性ｐＨを有することができる。好ましくはこれらのｐＨはアルカリ性である。
【０１１５】
代表的な溶剤系アルカリ現像剤は、ND-1 Developer、955 Developer、及び956 Developer（Eastman Kodak Companyから入手可能）を含む。
【０１１６】
一般に、アルカリ現像剤は、現像剤を含有するアプリケーターで外層を擦るか又は拭うことにより、画像形成された要素に適用される。或いは、画像形成された要素は、現像剤をブラシ塗布することもでき、又は露光された領域を除去するのに十分な力で外層に噴霧することにより、現像剤を適用することができる。この場合もやはり、現像剤中に画像形成された要素を浸漬することができる。全ての事例で、優れた耐プレス室化学薬品性を有する平版印刷版において、現像された画像が生成される。
【０１１７】
現像に続いて、画像形成された要素は水で濯ぎ、そして好適な様式で乾燥させることができる。乾燥させた要素は、コンベンショナルなガミング溶液（好ましくはアラビアゴム）で処理することもできる。
【０１１８】
現像後ベーキング
画像形成され、現像された要素は好ましくは、結果として得られる画像形成された要素の印刷部数を高めるために実施することができる後ベーキング作業において、ベーキング（又は硬化）される。ベーキングは好適な炉内で、例えば２〜１０分間、３００℃未満、好ましくは２５０℃未満の温度で実施することができる。より好ましくは、ベーキングは、２〜５分間、１６０〜２２０℃の温度で極めて速く行われる。
【０１１９】
或いは、画像形成され、現像された要素（例えば印刷版）は、波長８００〜８５０ｎｍのＩＲ線による全体的な露光により「ベーキング」又は硬化することもできる。このような露光は、歪みが最小限に抑えられた、高度に制御可能なベーキング効果を可能にする状態を作り出す。例えば、画像形成され、現像された要素（例えば印刷版）を、赤外線ランプの４５％出力設定で、１分当たり４フィート（１．３ｍ）でQuickBake 1250炉（Eastman Kodak Companyから入手可能）を通すことにより、２分間、２００℃の炉内で要素を加熱することから生じるのと同様のベーキングを達成することができる。
【０１２０】
印刷
画像形成された要素の印刷面に平版印刷インク及びファウンテン溶液を適用することにより、印刷を実施することができる。インクは、外層の非画像形成（非露光又は非除去）領域によって取り込まれ、そしてファウンテン溶液は、画像形成・現像プロセスによって露出された基板の親水性表面によって取り込まれる。インクは次いで、その上に画像の所望の刷りを提供するために、好適な受容材料（例えば布地、紙、金属、ガラス、又はプラスチック）に転写される。所望の場合、画像形成された部材から受容材料へインクを転写するために、中間「ブランケット」ローラを使用することができる。画像形成された部材は、所望の場合には、コンベンショナルなクリーニング手段及び化学薬品を使用して、刷りの間にクリーニングすることができる。
【０１２１】
下記例は、本発明の実施を例示するために提供されるものであって、本発明を限定しようと意図するものでは決してない。
【０１２２】
例において用いられる材料及び方法：
下記材料を例において使用した。特に断りのない限り、化学成分は、Aldrich Chemical Company（ウィスコンシン州Milwaukee）を含む数多くの商業的供給元から得ることができる。
【０１２３】
ＢＬＯは、γ−ブチロラクトンを表す。
【０１２４】
Ｂｙｋ（登録商標）３０７は、２５重量％のキシレン／メトキシプロピルアセテート溶液中の、Byk Chemie（コネチカット州Wallingford）から得られたポリエトキシル化ジメチルポリシロキサン・コポリマーである。
【０１２５】
Ｄ１１色素は、PCAS（フランス国、Longjumeau）から提供される、５−ベンゾイル−４−ヒドロキシ−２−メトキシベンゼンスルホン酸を有するエタンアミニウム、Ｎ−［４−［［４−（ジエチルアミノ）フェニル］［４−（エチルアミノ）−１−ナフタレニル］メチレン］−２，５−シクロヘキサジエン−１−イリデン］−Ｎ−エチル（１：１）の塩である。
【０１２６】
ＤＡＡは、ジアセトンアルコールを表す。
ＤＥＫはジエチルケトンを表す。
【０１２７】
956 Developerは、Eastman Kodak Company（ニューヨーク州Rochester）から入手可能な有機溶剤系（フェノキシエタノール）アルカリ・ネガティブ現像剤である。
ＤＭＡＣは、Ｎ，Ｎ’−ジメチルアセトアミドである。
エチル・バイオレットは、（ｐ−（ＣＨ3ＣＨ2）2ＮＣ6Ｈ4）3Ｃ+Ｃｌ-の式を有するＣ．Ｉ．４２６００（ＣＡＳ２３９０−５９−２、λmax＝５９６ｎｍ）である。
【０１２８】
ＩＲ色素Ａは下記構造によって表される。
【０１２９】
【化６】
2010507129.tif 000007
【０１３０】
ＭＥＫは、メチルエチルケトンを表す。
Ｎ−１５は、ｐ／ｍ−クレゾールノボラックを表す。
Ｐ−３０００は、１，２−ナフタキノン−５−スルホニルクロリドとピロガロール／アセトン凝縮物との反応生成物（フランス国、Longjumeau在PCAS）を表す。
ＰＤ−１４０は、クレゾール／ホルムアルデヒド・ノボラック樹脂（７５：２５  ｍ−クレゾール／p−クレゾール)（ケンタッキー州Louisville在Borden Chemical）である。
【０１３１】
ＰＧＭＥは、１−メトキシプロパン−２−オール（又はDowanol PM）を表す。
ＰＭＩは、Ｎ−フェニルマレイミドを表す。
ＲＸ−０４は、Gifu（日本国）から得られた、スチレンと無水マレイン酸とから誘導されたコポリマーを表す。
Ｖａｚｏ−６４は、DuPont（デラウェア州Wilmington在）から得られたアゾビスイソブチロニトリル（「ＡＩＢＮ」）である。
【０１３２】
Ｎ−（４−カルボキシフェニル）メタクリルアミド（Ｎ−ＢＡＭＡＡｍ）の合成：
加熱マントル、温度調節器、機械的ガラス攪拌器、凝縮器、均圧添加漏斗、及び窒素入口を備えた２リットルの４口グランドグラス・フラスコ内に、アセトニトリル（３００ｍｌ）、メタクリル酸（４７．６ｇ）、及びエチルクロロホルメート（６０．０５ｇ）を添加した。次いで、４０℃の最高反応温度を維持しながらトリエチルアミン（５５．８ｇ）を１時間にわたって室温でゆっくりと添加した。次いで、反応混合物を室温でさらに１時間にわたって攪拌した。トリエチルアミン塩酸塩を除去し、理論量のＴＥＡ：ＨＣｌ塩を得た。母液をフラスコ内に戻し、４−アミノ安息香酸（６８．５５ｇ）を添加した。反応混合物を次いで５０℃まで加熱し、そして３時間、この状態で保持した。混合物を２．５リットルの０．１ＮのＨＣｌ溶液中に沈殿させ、１．２５リットルの水で洗浄した。粉末を濾過により捕集し、そして４０℃未満の真空炉内で一晩乾燥させた。
【０１３３】
ポリマーＡの合成：
加熱マントル、温度調節器、機械的攪拌器、凝縮器、均圧添加漏斗、及び窒素入口を備えた５００ｍｌの４口グランドグラス・フラスコに、ジメチルアセトアミド（６５ｇ）、Ｎ−ＢＡＭＡＡｍ（６．５ｇ）、アクリロニトリル（８．４ｇ）、メタクリルアミド（１．７ｇ）、Ｎ−フェニルマレイミド（０．９ｇ）、及びＶａｚｏ−６４（０．１７５ｇ）を添加した。反応混合物を、窒素雰囲気下で８０℃に加熱した。次いで、ジメチルアセトアミド（１００ｇ）、Ｎ−ＢＡＭＡＡｍ（１９．４ｇ）、アクリロニトリル（２５．２ｇ）、メタクリルアミド（５．３ｇ）、Ｎ−フェニルマレイミド（２．６ｇ）、及びＶａｚｏ−６４（０．３５ｇ）の予混合物を８０℃で２時間にわたって添加した。反応をさらに８時間にわたって続け、そしてＶａｚｏ−６４（０．３５ｇ）をさらに２回添加した。ポリマー変換率は、不揮発分パーセントの測定に基づいて＞９９％であった。結果として得られたＮ−ＢＡＭＡＡｍ／−ＡＮ／メタクリルアミド／Ｎ−フェニルマレイミド・ポリマーの重量比は、３７：４８：１０：５であった。粘度（Ｇ．Ｈ’３３）は、ＤＭＡＣ中３０％の不揮発分でＧ＋（ほぼ１７０ｃｐｓ）であった。
【０１３４】
Lab Dispersator (4000 RPM）を用いて、エタノール／水（６０：４０）を使用して樹脂溶液を粉末形態で沈殿させ、これを濾過し、そしてスラリーをエタノール中に再溶解して濾過した。結果として生じた粉末を４８時間にわたって室温で乾燥させた。結果としての収率は８５％であり、ポリマーの酸価は９４．４（実際値）対９５（理論値）であった。
【０１３５】
ポリマーＢの合成：
磁気攪拌器、凝縮器、温度制御器、及びＮ2入口を備えた５００ｍｌの３口フラスコに、Ｖａｚｏ−６４（０．７５ｇ）、ＰＭＩ（１８ｇ）、アクリロニトリル（２８．８ｇ）、メタクリル酸（ＭＡＡ、７．２ｇ）、エチレングレコールメタクリレートホスフェート（６ｇ）、及びＤＭＡＣ（２４０ｇ）を入れた。反応混合物を６０℃に加熱した。Ｎ2保護下で６時間にわたって攪拌し、次いでＶａｚｏ−６４（０．２ｇ）を添加し、そして反応を一晩続けた。反応混合物は２０％Ｎ．Ｖ．を含有し、そして２０００ｍｌのｎ−プロパノール中にゆっくりと滴下し、そして沈殿物を形成し、濾過し、そしてさらなる４００ｍｌのｎ−プロパノールで洗浄した。濾過し、５０℃未満で乾燥させたあと、３１ｇの固形ポリマーを得た。
【０１３６】
ポリマーＣの合成：
加熱マントル、温度調節器、機械的攪拌器、凝縮器、均圧添加漏斗、及び窒素入口を備えた５００ｍｌの４口グランドグラス・フラスコに、メチルセロソルブ（１９９．８ｇ）、Ｎ−メトキシメチルメタクリルアミド（１８ｇ）、ベンジルメタクリレート（１１．４ｇ）、メタクリル酸（３ｇ）、ドデシルメルカプタン（０．０７５ｇ）、及びＶａｚｏ−６４（０．６ｇ）を添加した。反応混合物を、窒素雰囲気下で８０℃に加熱した。次いで、Ｎ−メトキシメチルメタクリルアミド（５５ｇ）、ベンジルメタクリレート（３４ｇ）、メタクリル酸（９ｇ）、ドデシルメルカプタン（０．２２５ｇ）、及びＶａｚｏ−６４（１．２ｇ）の予混合物を８０℃で２時間にわたって添加した。反応をさらに８時間にわたって続け、そしてＶａｚｏ−６４（０．３５ｇ）をさらに２回添加した。ポリマー変換率は、不揮発分パーセントの測定に基づいて＞９９％であった。ポリマー中のＮ−メトキシメチルメタクリルアミド／ベンジルメタクリレート／メタクリル酸の重量比は、５６／３４．８／９．２であった。ＤＩ水／氷（３：１）及びLab Dispersator (4000 RPM）を用いて、樹脂溶液を粉末形態で沈殿させ、次いで濾過した。結果として生じた粉末を２４時間にわたって室温で乾燥させた。翌日、ポリマーを含有するトレイを、さらに２日間、１１０°Ｆ（４３℃）の炉内に入れた。収率は９５％であり、ポリマーの酸価は５８（実際値）対５８．８（理論値）であった。
【０１３７】
ポリマーＥの合成：
加熱マントル、温度調節器、機械的攪拌器、凝縮器、均圧添加漏斗、及び窒素入口を備えた５００ｍｌの４口グランドグラス・フラスコに、Arcosolve PM Acetate（Arco Chemicalsのプロピレングリコールメチルエーテルアセテート、１１６ｇ）、ｍ−ＴＭＩ（３３．８０ｇの１−（１−イソシアネート−１メチル）エチル−３−（１−メチル）、エテニルベンゼン、Cytec Incustriesから入手）、エチルアクリレート（３．８０ｇ）、及びｔ−ブチルペルオキシベンゾエート（６ｇ）を添加した。反応混合物を、窒素雰囲気下で１２０℃に加熱した。次いで、ｍ−ＴＭＩ（１０１．２０ｇ）、エチルアクリレート（１１．２０ｇ）、及びｔ−ブチルペルオキシベンゾエート（１２ｇ、Aldrich Chemicals）の予混合物を１２０℃で２時間にわたって添加した。添加が完了した後、追加の９ｇのｔ−ブチルペルオキシベンゾエートを２部分に分けて添加した。反応は１６時間で不揮発分の理論パーセント（６０％）まで完了した。次いで、遊離−ＮＣＯ基を含有するこの溶液（１１８ｇ）の部分バッチを、ｐ−アミノフェノール（２６．６５ｇ）と、１：１．０２当量比でさらに反応させた。反応は、２２７５ｃｍ-1で−ＮＣＯ基の消失に関してＩＲ分光分析によってモニタリングし、４０℃まで加熱することによって完了させた。結果としての生成物は、エチルアクリレートのコポリマー、及びｍ−ＴＭＩ／ｐ−アミノフェノールの尿素アダクトであり、これを、水／氷を使用して粉末形態で沈殿させ、濾過し、そして室温で乾燥させた。
【０１３８】
ポリマーＦの合成：
加熱マントル、温度調節器、機械的攪拌器、凝縮器、均圧添加漏斗、及び窒素入口を備えた２５０ｍｌの４口グランドグラス・フラスコに、ジメチルアセトアミド（６１．０ｇ）、４−ヒドロキシフェニルメタクリルアミド（２．５ｇ）、アクリロニトリル（６．０ｇ）、メタクリルアミド（１．２５ｇ）、ｎ−フェニルマレイミド（２．７５ｇ）、及びＶａｚｏ−６４（０．１２５ｇ）を添加した。反応混合物を、窒素雰囲気下で８０℃に加熱した。次いで、ジメチルアセトアミド（７０．０ｇ）、ヒドロキシフェニルメタクリルアミド（７．５ｇ）、アクリロニトリル（１８．０ｇ）、メタクリルアミド（３．７５ｇ）、ｎ−フェニルマレイミド（８．２５ｇ）、及びＶａｚｏ−６４（０．２５ｇ）の予混合物を８０℃で２時間にわたって添加した。反応をさらに１６時間にわたって続け、その時間中、Ｖａｚｏ−６４をさらに２回添加した（総量＝０．３８ｇ）。ポリマー変換率は、不揮発分パーセントの測定に基づいて＞９８％であった。粘度（Ｇ．Ｈ’３３）は、Ａ（ほぼ５０ｃｐｓ）であった。Lab Dispersator (4000 RPM）を使用して、５０００ｇの氷／水（１：３）を用いて樹脂溶液を粉末形態で沈殿させた。粉末を４８時間にわたって室温で乾燥させた。粉末を４８時間にわたって室温で乾燥させ、そして２日間４３℃で乾燥させることにより収率９５％を提供した。
【０１３９】
ポリマーＧの合成：
加熱マントル、温度調節器、機械的攪拌器、凝縮器、均圧添加漏斗、及び窒素入口を備えた５００ｍｌの４口グランドグラス・フラスコに、ジメチルアセトアミド（６５ｇ）、アクリロニトリル（８．４ｇ）、メタクリルアミド（３．１ｇ）、ｎ−フェニルマレイミド（３．１ｇ）、メタクリル酸（２．９ｇ）、及びＶａｚｏ−６４（０．１７５ｇ）を添加した。反応混合物を、窒素雰囲気下で８０℃に加熱した。次いで、ジメチルアセトアミド（１００ｇ）、アクリロニトリル（２５．２ｇ）、メタクリルアミド（９．３ｇ）、ｎ−フェニルマレイミド（９．３ｇ）、メタクリル酸（８．７ｇ）、及びＶａｚｏ−６４（０．５２５ｇ）の予混合物を８０℃で２時間にわたって添加した。反応をさらに１４時間にわたって続け、その時間中、Ｖａｚｏ−６４をさらに２回添加した（総量＝０．５ｇ）。ポリマー変換率は、不揮発分パーセントの測定に基づいて＞９８％であった。粘度（Ｇ．Ｈ’３３）は、Ｆ（ほぼ１４０ｃｐｓ）であった。ポリマー溶液（ジメチルアセトアミド中３０％の不揮発分）を内層配合物中に直接使用した。
【０１４０】
ポリマーＨの合成：
加熱マントル、温度調節器、機械的攪拌器、凝縮器、均圧添加漏斗、及び窒素入口を備えた５００ｍｌの４口グランドグラス・フラスコに、ジメチルアセトアミド（１００．０ｇ）、アクリロニトリル（１２．０ｇ）、メタクリルアミド（５．５ｇ）、ｎ−フェニルマレイミド（５．５ｇ）、メタクリル酸（１．２５ｇ）、及びＶａｚｏ−６４（０．２５ｇ）を添加した。反応混合物を、窒素雰囲気下で８０℃に加熱した。次いで、ジメチルアセトアミド（１３６．６６ｇ）、アクリロニトリル（３６．０ｇ）、メタクリルアミド（１８．０ｇ）、ｎ−フェニルマレイミド（１８．０ｇ）、メタクリル酸（３．７５ｇ）、及びＶａｚｏ−６４（０．５ｇ）の予混合物を８０℃で２時間にわたって添加した。反応をさらに１４時間にわたって続け、その時間中、Ｖａｚｏ−６４をさらに２回添加した（総量＝０．６ｇ）。ポリマー変換率は、不揮発分パーセントの測定に基づいて＞９７％であった。粘度（Ｇ．Ｈ’３３）は、Ｄ（ほぼ１００ｃｐｓ）であった。ポリマー溶液（ジメチルアセトアミド中３０％の不揮発分）を内層配合物中に直接使用した。
【０１４１】
ポリマーＩの合成：
加熱マントル、温度調節器、機械的攪拌器、凝縮器、均圧添加漏斗、及び窒素入口を備えた５００ｍｌの４口グランドグラス・フラスコに、ジメチルアセトアミド（１００．０ｇ）、Ｎ−ＢＡＭＡＡｍ（９．２５ｇ）、メタクリルアミド（３．６ｇ）、ｎ−フェニルマレイミド（７．２ｇ）、スチレン（５．０ｇ）、及びＶａｚｏ−６４（０．２５ｇ）を添加した。反応混合物を、窒素雰囲気下で８０℃に加熱した。次いで、ジメチルアセトアミド（１３６．６６ｇ）、Ｎ−ＢＡＭＡＡｍ（２７．７５ｇ）、メタクリルアミド（１０．７ｇ）、ｎ−フェニルマレイミド（２１．５ｇ）、スチレン（１５．０ｇ）、及びＶａｚｏ−６４（０．５ｇ）の予混合物を８０℃で２時間にわたって添加した。反応をさらに６時間にわたって続け、その時間中、Ｖａｚｏ−６４をさらに２回添加した（総量＝０．２５ｇ）。ポリマー変換率は、不揮発分パーセントの測定に基づいて＞９８％であった。粘度（Ｇ．Ｈ’３３）は、Ｊ（ほぼ２４０ｃｐｓ）であった。ポリマー溶液（ジメチルアセトアミド中３０％の不揮発分）を内層配合物中に直接使用した。
【０１４２】
ポリマーＪの合成：
磁気攪拌器、凝縮器、温度制御器、及びＮ2入口を備えた２５０ｍｌの３口フラスコに、Ｖａｚｏ−６４（０．４ｇ）、ｎ−フェニルマレイミド（１４ｇ）、メタクリル酸（３ｇ）、エチレングレコールメタクリレートホスフェート（３ｇ）、及びＮ，Ｎ−ジメチルアセトアミド（６０ｇ）を入れた。反応混合物を８０℃に加熱した。Ｎ2保護下で一晩にわたって（ほぼ１６時間）攪拌した。ポリマー変換率は、不揮発分パーセントの測定に基づいて＞９０％であった。次いで反応混合物を攪拌しながら３０００ｍｌの水中にゆっくりと滴下した。結果として生じた沈殿分を濾過し、２００ｍｌのプロパノールで洗浄し、そして濾過して、３時間にわたって５０℃で乾燥させることにより、１６ｇの固形粉末を得た。
【０１４３】
例１：
本発明の画像形成性要素を以下のように調製した：
９．２７ｇのＢＬＯと、１３．９ｇのＰＧＭＥと、６０．２７ｇのＭＥＫと、９．２７ｇの水との溶剤混合物中に３．８３４ｇのポリマーＡ及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７（１０％ＰＧＭＥ溶液）を添加した。結果として生じた溶液を、１．５ｇ／ｍ2の乾燥内層重量を提供するように、グレイニング及び陽極酸化を施されたアルミニウム平版基板上に塗布した。
【０１４４】
８５．３８ｇのＤＥＫ及び９．４８ｇのアセトン中に、１．５０３ｇのＰ−３０００と、３．４６９ｇのＰＤ−１４０と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１４５】
種々の露光エネルギー６０〜１４０ｍＪ／ｃｍ2を用いて８３０ｎｍのところで発光するレーザーダイオード・アレイを有する、商業的に入手可能なCREO Trendsetter 3244（カナダ国ブリティッシュコロンビア州Burnaby在、Eastman Kodak Companyの子会社であるCreo）上で、乾燥された画像形成性要素に熱画像形成を施した。結果として生じた画像形成された要素を、商業的な処理装置内で956 Developerで現像した。所望の画像を達成するための最小エネルギーは、１００ｍＪ／ｃｍ2であった。
【０１４６】
画像形成され、現像された印刷版を評価するために、そして具体的には、内層組成物の硬化可能性を評価するために、下記２種のベーキング性（硬化性）試験を用いた：
（１）要素を２分間、１９０℃の対流式炉内で加熱する。
（２）赤外線ランプの３０％出力設定を用いて、４フィート／分（１．２ｍ／分）で商業的なQuickBake 1250炉（Eastman Kodak Companyから入手可能）を、要素が通るようにする。
【０１４７】
次いで、ＰＳ版画像リムーバーＰＥ−３Ｓ（日本国在Dainippon Ink Co.）を、上記ベーキングされた（硬化された）塗膜表面上に、周囲温度で最大１０分間の規則的なインターバルで適用した。両ベーキング法に関して、最大５分間、ＰＥ−３Ｓで処理された領域上には、明らかな塗膜損傷は見られなかった。
【０１４８】
比較例１：
本発明以外の画像形成性要素を以下のように調製した：
９．２７ｇのＢＬＯと、１３．９ｇのＰＧＭＥと、６０．２７ｇのＭＥＫと、９．２７ｇの水との溶剤混合物中に６．０１ｇのポリマーＡを溶解することにより、内層塗布用配合物を調製した。次いでこの溶液にＩＲ色素Ａ（１．０６ｇ）を添加し、続いて０．２１１ｇのＢｙｋ（登録商標）３０７（１０％ＰＧＭＥ溶液）を添加した。結果として生じた溶液を、１．５ｇ／ｍ2の乾燥内層重量を提供するように、グレイニング及び陽極酸化を施されたアルミニウム平版基板上に塗布した。
【０１４９】
８５．３８ｇのＤＥＫ及び９．４８ｇのアセトン中に、１．５０３ｇのＰ−３０００と、３．４６９ｇのＰＤ−１４０と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１５０】
乾燥された画像形成性要素を、例１に記載されているように熱画像形成し、処理した。所望の画像を達成するための最小エネルギーは＞１８０ｍＪ／ｃｍ2であった。
【０１５１】
例１に関して上述した２種のベーキング性試験を行った。両ベーキング法に関して、１〜５分間、ＰＥ−３Ｓで処理された領域上には、重度の塗膜損傷が見られた。８分間、２３０℃の炉内で画像形成された要素を加熱することによって、別の試験を行った。結果として生じたベーキングされた要素は、最大５分間、ＰＥ−３Ｓによって損傷されなかった。
【０１５２】
例２：
本発明の画像形成性要素を以下のように調製した：
９．２７ｇのＢＬＯと、１３．９ｇのＰＧＭＥと、６０．２７ｇのＭＥＫと、９．２７ｇの水との溶剤混合物中に３．８３４ｇのポリマーＢ及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７、及び０．０４９７ｇのＤ−１１色素を添加した。結果として生じた溶液を、１．５ｇ／ｍ2の乾燥内層重量を提供するように、グレイニング及び陽極酸化を施されたアルミニウム平版基板上に塗布した。
【０１５３】
８５．３８ｇのＤＥＫ及び９．４８ｇのアセトン中に、１．５０３ｇのＰ−３０００と、３．４６９ｇのポリマーＥと、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１５４】
乾燥された画像形成性要素を、例１に記載されているように熱画像形成し、処理した。所望の画像を達成するための最小エネルギーは約１００ｍＪ／ｃｍ2であった。
【０１５５】
例１において記載された２種のベーキング性試験を行った。両ベーキング法に関して、最大５分間、ＰＥ−３Ｓで処理された領域上には、明らかな塗膜損傷は見られなかった。
【０１５６】
比較例２：
本発明以外の画像形成性要素を以下のように調製した：
９．２７ｇのＢＬＯと、１３．９ｇのＰＧＭＥと、６０．２６ｇのＭＥＫと、９．２７ｇの水との溶剤混合物中に６．０１４ｇのポリマーＢを溶解することにより、内層塗布用配合物を調製した。次いでこの溶液にＩＲ色素Ａ（１．０６ｇ）を添加し、続いて０．２１１ｇのＢｙｋ（登録商標）３０７を添加した。結果として生じた溶液を、１．５ｇ／ｍ2の乾燥内層重量を提供するように、グレイニング及び陽極酸化を施されたアルミニウム平版基板上に塗布した。
【０１５７】
８５．３８ｇのＤＥＫ及び９．４８ｇのアセトン中に、１．５０３ｇのＰ−３０００と、３．４６９ｇのポリマーＥと、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１５８】
乾燥された画像形成性要素を、例１に記載されているように熱画像形成し、処理した。所望の画像を達成するための最小エネルギーは＞１８０ｍＪ／ｃｍ2であった。
【０１５９】
ここでも、例１に関して上述した２種のベーキング性試験を行った。両ベーキング法に関して、１〜５分間、ＰＥ−３Ｓで処理された領域上には、重度の塗膜損傷が見られた。８分間、２３０℃の炉内で画像形成された要素を加熱することによって、別の試験を行った。結果として生じたベーキングされた要素は、最大５分間、ＰＥ−３Ｓによって損傷されなかった。
【０１６０】
例３：
本発明の画像形成性要素を以下のように調製した：
９．２７ｇのＢＬＯと、１３．９ｇのＰＧＭＥと、６０．２６ｇのＭＥＫと、９．２７ｇの水との溶剤混合物中に３．８３４ｇのポリマーＢ及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７、及び０．０４９７ｇのＤ−１１色素を添加した。結果として生じた溶液を、１．５ｇ／ｍ2の乾燥内層重量を提供するように、グレイニング及び陽極酸化を施されたアルミニウム平版基板上に塗布した。
【０１６１】
８５．３８ｇのＤＥＫ及び９．４８ｇのアセトン中に、１．５０３ｇのＰ−３０００と、３．４６９ｇのＮ−１５と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１６２】
乾燥された画像形成性要素を、例１に記載されているように熱画像形成し、処理した。所望の画像を達成するための最小エネルギーは約１００ｍＪ／ｃｍ2であった。
【０１６３】
例１において記載された２種のベーキング性試験を行った。両ベーキング法に関して、最大５分間、ＰＥ−３Ｓで処理された領域上には、明らかな塗膜損傷は見られなかった。
【０１６４】
例４：
本発明の別の画像形成性要素を以下のように調製した：
９．２７ｇのＢＬＯと、１３．９ｇのDowanol PMと、６０．２６ｇのＭＥＫと、９．２７ｇの水との溶剤混合物中に３．８３４ｇのポリマーＢ及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７、及び０．０４９７ｇのＤ−１１色素を添加した。結果として生じた溶液を、１．５ｇ／ｍ2の乾燥内層重量を提供するように、グレイニング及び陽極酸化を施されたアルミニウム平版基板上に塗布した。
【０１６５】
８５．３８ｇのＤＥＫ及び９．４８ｇのアセトン中に、４．９７１ｇのＲＸ−０４と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１６６】
乾燥された画像形成性要素を、例１に記載されているように熱画像形成し、処理した。所望の画像を達成するための最小エネルギーは約１００ｍＪ／ｃｍ2であった。
【０１６７】
例１において記載された２種のベーキング性試験を行った。両ベーキング法に関して、最大５分間、ＰＥ−３Ｓで処理された領域上には、明らかな塗膜損傷は見られなかった。
【０１６８】
比較例３：
本発明以外の別の画像形成性要素を以下のように調製した：
９．２７ｇのＢＬＯと、１３．９ｇのＰＧＭＥと、６０．２７ｇのＭＥＫと、９．２７ｇの水との溶剤混合物中に３．８３４ｇのポリマーＦ及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７（１０％ＰＧＭＥ溶液）を添加した。結果として生じた溶液を、１．５ｇ／ｍ2の乾燥内層重量を提供するように、グレイニング及び陽極酸化を施されたアルミニウム平版基板上に塗布した。
【０１６９】
８５．３８ｇのＤＥＫ及び９．４８ｇのアセトン中に、１．５０３ｇのＰ−３０００と、３．４６９ｇのＰＤ−１４０と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１７０】
乾燥された画像形成性要素を、例１に記載されているように熱画像形成し、処理した。しかし、画像形成された要素を956 Developer中で処理することはできなかった。
【０１７１】
例１に関して上述したベーキング性試験を行った。要素を２分間、１９０℃の対流式炉内で加熱すると、１〜５分間、ＰＥ−３Ｓで処理された領域上には、重度の塗膜損傷が見られた。画像形成された要素を２分間、２２０℃で加熱することにより試験を繰り返し、そして結果として生じたベーキングされた要素も、１〜５分間、ＰＥ−３Ｓと接触することによって損傷された。
【０１７２】
例５：
本発明の画像形成性要素を以下のように調製した：
９．２７ｇのＢＬＯと、１３．９ｇのＰＧＭＥと、６０．２７ｇのＭＥＫと、９．２７ｇの水との溶剤混合物中に１２．８ｇのポリマーＧ（３０％ＤＭＡＣ溶液）及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７（１０％ＰＧＭＥ溶液）を添加した。結果として生じた溶液を、１．５ｇ／ｍ2の乾燥内層重量を提供するように、グレイニング及び陽極酸化を施されたアルミニウム平版基板上に塗布した。
【０１７３】
８５．３８ｇのＤＥＫ及び９．４８ｇのアセトン中に、１．５０３ｇのＰ−３０００と、３．４６９ｇのＰＤ−１４０と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１７４】
乾燥された画像形成性要素を、例１に記載されているように熱画像形成し、処理した。所望の画像を達成するための最小エネルギーは約１５０ｍＪ／ｃｍ2であった。
【０１７５】
例１において記載された２種のベーキング性試験を行った。両ベーキング法に関して、最大５分間、ＰＥ−３Ｓで処理された領域上には、明らかな塗膜損傷は見られなかった。
【０１７６】
例６：
本発明の画像形成性要素を以下のように調製した：
９．２７ｇのＢＬＯと、１３．９ｇのＰＧＭＥと、６０．２７ｇのＭＥＫと、９．２７ｇの水との溶剤混合物中に１２．８ｇのポリマーＨ（３０％ＤＭＡＣ溶液）及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７（１０％ＰＧＭＥ溶液）を添加した。結果として生じた溶液を、１．５ｇ／ｍ2の乾燥内層重量を提供するように、グレイニング及び陽極酸化を施されたアルミニウム平版基板上に塗布した。
【０１７７】
８５．３８ｇのＤＥＫ及び９．４８ｇのアセトン中に、１．５０３ｇのＰ−３０００と、３．４６９ｇのＰＤ−１４０と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１７８】
例１において記載された２種のベーキング性試験を行った。両ベーキング法に関して、４〜５分間、ＰＥ−３Ｓで処理された領域上には、僅かな塗膜損傷だけが見られた。
【０１７９】
例７：
本発明の別の画像形成性要素を以下のように調製した：
９．２７ｇのＢＬＯと、１３．９ｇのＰＧＭＥと、６０．２７ｇのＭＥＫと、９．２７ｇの水との溶剤混合物中に１２．８ｇのポリマーＩ（３０％ＤＭＡＣ溶液）及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７（１０％ＰＧＭＥ溶液）を添加した。結果として生じた溶液を、１．５ｇ／ｍ2の乾燥内層重量を提供するように、グレイニング及び陽極酸化を施されたアルミニウム平版基板上に塗布した。
【０１８０】
８５．３８ｇのＤＥＫ及び９．４８ｇのアセトン中に、１．５０３ｇのＰ−３０００と、３．４６９ｇのＰＤ−１４０と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１８１】
例１において記載された２種のベーキング性試験を行った。両ベーキング法に関して、３〜４分間、ＰＥ−３Ｓで処理された領域上には、僅かな塗膜損傷だけが見られた。
【０１８２】
例８：
本発明のさらに別の画像形成性要素を以下のように調製した：
９．２７ｇのＢＬＯと、１３．９ｇのＰＧＭＥと、６０．２７ｇのＭＥＫと、９．２７ｇの水との溶剤混合物中に３．８４ｇのポリマーＪ及び２．１３ｇのポリマーＣを溶解することにより、内層塗布用配合物を調製した。次いでこの溶液にＩＲ色素Ａ（１．０６ｇ）を添加し、続いて０．２１１ｇのＢｙｋ（登録商標）３０７（１０％ＰＧＭＥ溶液）を添加した。結果として生じた溶液を、１．５ｇ／ｍ2の乾燥内層重量を提供するように、グレイニング及び陽極酸化を施されたアルミニウム平版基板上に塗布した。
【０１８３】
８５．３８ｇのＤＥＫ及び９．４８ｇのアセトン中に、１．５０３ｇのＰ−３０００と、３．４６９ｇのＰＤ−１４０と、０．０１４ｇのエチル・バイオレットと、０．１４９ｇの１０％Ｂｙｋ（登録商標）３０７とを混合することにより、外層配合物を調製した。この配合物を上記内層配合物上に塗布することにより、乾燥外層重量０．５ｇ／ｍ2を提供した。
【０１８４】
例１において記載された２種のベーキング性試験を行った。両ベーキング法に関して、３〜４分間、ＰＥ−３Ｓで処理された領域上には、僅かな塗膜損傷だけが見られた。
【国際調査報告】
2010507129.tif 000012
2010507129.tif 000013
2010507129.tif 000014